(57)【要約】【課題】耐オフセット性に優れ、高湿度条件でも耐接着性が高く、ひび割れが抑制され、画質に優れた画像を好適に形成可能な電子写真用受像シートの提供。【解決手段】支持体と、受像層とを少なくとも有し、該受像層が、コア／シェル型アクリル系エマルション及び水溶性アクリルワニスを含有することを特徴とする電子写真用受像シートである。水溶性アクリルワニスの数平均分子量（Ｍｎ）が、３０００〜３００００である態様、水溶性アクリルワニスのガラス転移点（Ｔｇ）が、３０〜１００℃である態様等が好ましい。【選択図】　　　なし【特許請求の範囲】
【請求項１】
支持体と、受像層とを少なくとも有し、該受像層が、コア／シェル型アクリル系エマルション及び水溶性アクリルワニスを含有することを特徴とする電子写真用受像シート。
【請求項２】
水溶性アクリルワニスの数平均分子量（Ｍｎ）が、３０００〜３００００である請求項１に記載の電子写真用受像シート。
【請求項３】
水溶性アクリルワニスのガラス転移点（Ｔｇ）が、３０〜１００℃である請求項１又は２に記載の電子写真用受像シート。
【請求項４】
受像層において、水溶性アクリルワニス及びコア／シェル型アクリル系エマルションの含有比（質量比）（水溶性アクリルワニス／シェル型アクリル系エマルション）が、５／９５〜５０／５０である請求項１から３のいずれかに記載の電子写真用受像シート。
【請求項５】
水溶性アクリルワニスの流動開始温度（Ｔｆｂ）が、７０〜１３０℃である請求項１から４のいずれかに記載の電子写真用受像シート。
【請求項６】
コア／シェル型アクリル系エマルションにおいて、コアの数平均分子量（Ｍｎ（ｃ））が３００００〜５０００００を満たす請求項１から５のいずれかに記載の電子写真用受像シート。
【請求項７】
コア／シェル型アクリル系エマルションにおいて、シェルの数平均分子量（Ｍｎ（ｓ））が３０００〜３００００を満たす請求項１から６のいずれかに記載の電子写真用受像シート。
【請求項８】
コア／シェル型アクリル系エマルションにおいて、コアのガラス転移点（Ｔｇ（ｃ））が−７０℃〜３０℃である請求項１から７のいずれかに記載の電子写真用受像シート。
【請求項９】
コア／シェル型アクリル系エマルションにおいて、シェルのガラス転移点（Ｔｇ（ｓ））が３０〜１００℃である請求項１から８のいずれかに記載の電子写真用受像シート。
【請求項１０】
コア／シェル型アクリル系エマルションにおいて、コア及びシェルの含有比（質量比：コア／シェル）が１０／９０〜９０／１０である請求項１から９のいずれかに記載の電子写真用受像シート。
【請求項１１】
コア／シェル型アクリル系エマルションの平均粒径（数平均粒径（Ｄ５０））が、０．５μｍ以下である請求項１から１０のいずれかに記載の電子写真用受像シート。
【請求項１２】
受像層の厚みが、２〜４０μｍである請求項１から１１のいずれかに記載の電子写真用受像シート。
【請求項１３】
電子写真用受像シートの搬送部と、静電潜像形成部と、現像部と、ベルト定着機とを有する画像形成装置において用いられる請求項１から１２のいずれかに記載の電子写真用受像シート。
【発明の詳細な説明】
【０００１】
【発明の属する技術分野】
本発明は、特に、高湿度条件でも、耐オフセット性、定着性及び耐接着性が高く、ひび割れが抑制され、画質に優れた画像を好適に形成可能な電子写真用受像シートに関する。
【０００２】
【従来の技術】
電子写真法は、光導電効果と静電気現象とを応用した画像形成方法であり、様々な分野で広範囲に利用されている。電子写真法による画像は、酸化亜鉛紙等の半導体材料自体に形成する方式と、半導体材料から更にトナー画像を受容し得る記録材へ転写して形成する方式とが挙げられる。後者の方式は、オフィス用の複写機等に広く採用されており、その画像形成原理は以下の通りである。
【０００３】
先ず、セレン等の光導電体を用いた感光板に、暗所でコロナ放電等により静電荷を与えておき、これを原画に対応して露光すると光が当たったところだけ電荷が変化して、潜像が形成される。ここへ、帯電させたトナーをキャリアにまぶして導入すると、像状にトナーが付着する。その上から、記録材を当ててトナーを記録材に転写し、トナーを熱等によって固定することにより、画像が形成される。
【０００４】
近年、一段と普及してきたカラー複写機は、上記の方法を着色トナーを用いて行うものである。該カラー複写機は、文字よりも画像を複写する目的で使用することが多いため、形成される画像としては、銀塩写真プリントに近い画質、質感（光沢性、均一性等）、手持ち質感（厚み、腰、手触り感等）、取り扱い性（耐接着性、耐光性、暗所保存性、耐水性等）、物理的強度（ひび割れ抑制、耐傷性、カール、破れ易さ）等が要求され検討されている。
【０００５】
更に近年、地球環境に対する負荷の低減、材料自体のコスト低減等の要求から、水系ポリマー樹脂溶液を、前記電子写真用受像シートのトナー受像層に用いる技術が広く検討されている。
【０００６】
しかしながら、前記水系ポリマー樹脂溶液は、通常、乳化剤（界面活性剤）を使用して乳化重合が行われるため、得られる乳化重合樹脂の表面上に、乳化剤が残存してしまうという問題があった。このため、得られた乳化重合樹脂組成物から形成されたトナー受像層は、この乳化剤の存在によって環境湿度の影響を大きく受け、高温高湿環境の下では高い粘着性を有するという問題があった。したがって、電子写真用受像シートを積層して保存しておくと、下に位置する電子写真用受像シートのトナー受像層が、その上に位置する電子写真用受像シートの支持体と接着して、ブロックキングを起こすという問題があった。また、オイルレス方式で定着処理を行う場合には、オフセット現象を生ずる等の問題があった。
【０００７】
前記諸問題を解決するためには、受像層ポリマーの分子量を高くすることが有効であるものの、同時にトナー定着性が悪化し、特性バランスを改善することはできず問題があった。
【０００８】
更に、前記諸問題を解決するものとして、水性トナー受容性コア／シェルラテックス粒子（組成物）が開示されている（例えば、特許文献１参照）。
しかしながら、この技術で使用されるコア／シェルラテックス粒子は、コア／シェル構造であるため、ブロッキング及びひび割れをある程度防止できるものの、粒径や、コア又はシェルを構成する樹脂の分子量等について検討されていないため、この技術では、ひび割れ防止性、フルカラー画質、特に、オイルレス方式定着での耐オフセット性等を同時に満足させることは困難であり問題があった。
【０００９】
【特許文献１】
特表平１０−５０９２５３号公報
【００１０】
【発明が解決しようとする課題】
本発明は、前記従来における諸問題を解決し、以下の目的を達成することを課題とする。即ち、本発明は、耐オフセット性に優れ、高湿度条件でも耐接着性が高く、ひび割れが抑制され、画質に優れた画像を好適に形成可能な電子写真用受像シートを提供することを目的とする。
【００１１】
【課題を解決するための手段】
前記課題を解決するための手段としては、以下の通りである。即ち、
＜１＞　支持体と、受像層とを少なくとも有し、該受像層が、コア／シェル型アクリル系エマルション及び水溶性アクリルワニスを含有することを特徴とする電子写真用受像シートである。
＜２＞　水溶性アクリルワニスの数平均分子量（Ｍｎ）が、３０００〜３００００である前記＜１＞に記載の電子写真用受像シートである。
＜３＞　水溶性アクリルワニスのガラス転移点（Ｔｇ）が、３０〜１００℃である前記＜１＞又は＜２＞に記載の電子写真用受像シートである。
＜４＞　受像層において、水溶性アクリルワニス及びコア／シェル型アクリル系エマルションの含有比（質量比）（水溶性アクリルワニス／シェル型アクリル系エマルション）が、５／９５〜５０／５０である前記＜１＞から＜３＞のいずれかに記載の電子写真用受像シートである。
＜５＞　水溶性アクリルワニスの流動開始温度（Ｔｆｂ）が、７０〜１３０℃である前記＜１＞から＜４＞のいずれかに記載の電子写真用受像シートである。
＜６＞　コア／シェル型アクリル系エマルションにおいて、コアの数平均分子量（Ｍｎ（ｃ））が３００００〜５０００００を満たす前記＜１＞から＜５＞のいずれかに記載の電子写真用受像シートである。
＜７＞　コア／シェル型アクリル系エマルションにおいて、シェルの数平均分子量（Ｍｎ（ｓ））が３０００〜３００００を満たす前記＜１＞から＜６＞のいずれかに記載の電子写真用受像シートである。
＜８＞　コア／シェル型アクリル系エマルションにおいて、コアのガラス転移点（Ｔｇ（ｃ））が−７０℃〜３０℃である＜１＞から＜７＞のいずれかに記載の電子写真用受像シートである。
＜９＞　コア／シェル型アクリル系エマルションにおいて、シェルのガラス転移点（Ｔｇ（ｓ））が３０〜１００℃である前記＜１＞から＜８＞のいずれかに記載の電子写真用受像シートである。
＜１０＞　コア／シェル型アクリル系エマルションにおいて、コア及びシェルの含有比（質量比：コア／シェル）が１０／９０〜９０／１０である前記＜１＞から＜９＞のいずれかに記載の電子写真用受像シートである。
＜１１＞　コア／シェル型アクリル系エマルションの平均粒径（数平均粒径（Ｄ５０））が、０．５μｍ以下である前記＜１＞から＜１０＞のいずれかに記載の電子写真用受像シートである。
＜１２＞　受像層の厚みが、２〜４０μｍである前記＜１＞から＜１１＞のいずれかに記載の電子写真用受像シートである。
＜１３＞　電子写真用受像シートの搬送部と、静電潜像形成部と、現像部と、ベルト定着機とを有する画像形成装置において用いられる前記＜１＞から＜１２＞のいずれかに記載の電子写真用受像シートである。
【００１２】
【発明の実施の形態】
以下、本発明を詳細に説明する。
本発明の電子写真用受像シートは、支持体と、受像層とを有し、必要に応じて適宜選択したその他の層を有する。
【００１３】
−支持体−
前記支持体としては、特に制限はなく、目的に応じて適宜選定することができるが、例えば、原紙、合成紙、合成樹脂シート、コート紙、ラミネート紙、等が挙げられる。これらの支持体は、単層構成でもよく、２層以上の積層構成でもよい。
【００１４】
−−原紙−−
前記原紙（合成紙を含む）の原料としては、支持体に使用されるものとして公知の原紙に使用されるものを特に制限なく、各種の材料から選ぶことができる。例えば、針葉樹、広葉樹から選ばれる天然パルプ、ポリエチレン、ポリプロピレン等のプラスチック材料製の合成パルプ、或いは天然パルプと合成パルプの混合物等が挙げられる。
【００１５】
前記原紙の原料として使用できるパルプとしては、原紙の表面平滑性、剛性及び寸法安定性（カール性）を同時にバランス良く、かつ十分なレベルにまで向上させる点から、広葉樹晒クラフトパルプ（ＬＢＫＰ）が望ましいが、針葉樹晒クラフトパルプ（ＮＢＫＰ）、広葉樹サルファイトパルプ（ＬＢＳＰ）等を使用することもできる。
パルプ繊維は、繊維長のもともと短い広葉樹パルプを主体に使用することが適当である。
パルプの叩解には、ビータやリファイナー等を使用できる。パルプを叩解した後に得られるパルプスラリー（以下、「パルプ紙料」と称することがある）には、必要に応じて、各種添加材、例えば、填料や、乾燥紙力増強剤、サイズ剤、湿潤紙力増強剤、定着剤、ｐＨ調整剤、その他の薬剤などが添加される。
【００１６】
前記填料としては、例えば、炭酸カルシウム、クレー、カオリン、白土、タルク、酸化チタン、珪藻土、硫酸バリウム、水酸化アルミニウム、水酸化マグネシウム、等が挙げられる。
前記乾燥紙力増強剤としては、例えば、カチオン化澱粉、カチオン化ポリアクリルアミド、アニオン化ポリアクリルアミド、両性ポリアクリルアミド、カルボキシ変性ポリビニルアルコール等が挙げられる。
前記サイズ剤としては、例えば、脂肪酸塩、ロジン、マレイン化ロジン等のロジン誘導体、パラフィンワックス等や、更には、アルキルケテンダイマー、アルケニル無水琥珀酸（ＡＳＡ）、エポキシ化脂肪酸アミド等の高級脂肪酸を含有する化合物等が挙げられる。
【００１７】
前記湿潤紙力増強剤としては、例えば、ポリアミンポリアミドエピクロロヒドリン、メラミン樹脂、尿素樹脂、エポキシ化ポリアミド樹脂等が挙げられる。
前記定着剤としては、例えば、硫酸アルミニウム、塩化アルミニウム等の多価金属塩、カチオン化澱粉等のカチオン性ポリマー等が挙げられる。
前記ｐＨ調整剤としては、例えば、苛性ソーダや、炭酸ソーダ等が挙げられる。その他の薬剤としては、例えば、消泡剤、染料、スライムコントロール剤、蛍光増白剤等が挙げられる。
また、必要に応じて、柔軟化剤等を添加することもできる。柔軟化剤については、例えば、新・紙加工便覧（紙薬タイム社編）５５４〜５５５頁（１９８０年発行）に記載がある。
【００１８】
表面サイズ処理に使用される処理液には、例えば、水溶性高分子、サイズ剤、耐水性物質、顔料、ｐＨ調整剤、染料、蛍光増白剤などが含まれていてもよい。水溶性高分子としては、例えば、カチオン化澱粉、ポリビニルアルコール、カルボキシ変性ポリビニルアルコール、カルボキシメチルセルロース、ヒドロキシエチルセルロース、セルロースサルフェート、ゼラチン、カゼイン、ポリアクリル酸ナトリウム、スチレン−無水マレイン酸共重合体ナトリウム塩、ポリスチレンスルホン酸ナトリウム等が挙げられる。
【００１９】
前記耐水性物質としては、例えば、スチレン−ブタジエン共重合体、エチレン−酢酸ビニル共重合体、ポリエチレン、塩化ビニリデン共重合体等のラテックス・エマルジョン類、ポリアミドポリアミンエピクロルヒドリン挙げられる。
前記顔料としては、例えば、炭酸カルシウム、クレー、カオリン、タルク、硫酸バリウム、酸化チタン等が挙げられる。
原紙の材料の例としては、上記した天然パルプ紙の他に、合成パルプ紙、天然パルプと合成パルプの混抄紙、更には、各種の抄き合わせ紙を上げることができる。
【００２０】
上記のような原紙は、電子写真用受像紙の剛性及び寸法安定性（カール性）の向上を図る点で、縦方向ヤング率（Ｅａ）と横方向ヤング率（Ｅｂ）の比（Ｅａ／Ｅｂ）が１．５〜２．０の範囲にあることが好ましい。Ｅａ／Ｅｂ値が１．５未満、或いは２．０を超える範囲では、電子写真用受像紙の剛性や、カール性が悪くなり易く、搬送時の走行性に支障をきたすことになるため、好ましくない。
【００２１】
本発明においては、原紙のトナー受像層側表面の王研式平滑度は、２１０秒以上、好ましくは、２５０秒以上である。王研式平滑度が、２１０秒未満であると、トナー画像の画質が不良となり、好ましくない。なお、上限は、特に限定されるものではないが、実際上、６００秒程度、好ましくは、５００秒程度が適当であろう。
本発明においては、従来採用されている王研式平滑度に比べて、遙かに大きな王研式平滑度である２１０秒以上を採用することによって、本発明の課題を達成するものである。
ここで、王研式平滑度は、ＪＡＰＡＮ　ＴＡＰＰＩ　Ｎｏ．５　Ｂ法で規定される平滑度である。
【００２２】
一般に、紙の「こし」は、叩解の様式の相違に基いて異なることが分かっており、叩解後、抄紙してなる紙が持つ弾性力（率）を紙の「こし」の程度を表す重要な因子として用いることができる。特に、紙が持つ粘弾性体の物性を示す動的弾性率と密度との関係を利用し、これに超音波振動素子を使って紙中を伝播する音速を測定することにより、紙の弾性率を下記の式より求めることができる。
Ｅ＝ρｃ２（１−ｎ２）
〔Ｅ：動的弾性率、ρ：密度、ｃ：紙中の音速、ｎ：ポアソン比〕
【００２３】
また、通常の紙の場合、ｎ＝０．２程度であるため、下記の式で計算しても大差なく、算出することができる。
Ｅ＝ρｃ２
即ち、紙の密度、音速を測定することができれば、容易に弾性率を求めることができる。上式において、音速を測定する場合には、ソニックテスターＳＳＴ−１１０型（野村商事（株）製）等の公知の各種機器を用いることができる。
【００２４】
前記原紙の厚みは、通常、３０〜５００μｍ、好ましくは５０〜３００μｍ、より好ましくは１００〜２５０μｍであることが適当である。原紙の坪量は、例えば、好ましくは５０〜２５０ｇ／ｍ２、より好ましくは１００〜２００ｇ／ｍ２の範囲にあることが好ましい。
【００２５】
原紙には、具体的には、上質紙や、例えば、日本写真学会編「写真工学の基礎−銀塩写真編−」、株式会社コロナ社刊（昭和５４年）（２２３）〜（２４０）頁記載の紙等が好適なものとして挙げられる。
【００２６】
前記原紙には、表面に所望の中心線平均粗さを付与するために、例えば、特開昭５８−６８０３７号公報に開示されているように、繊維長分布（例えば、２４メッシュスクリーン残留分と、４２メッシュスクリーン残留分との合計が、例えば、２０質量％〜４５質量％で、かつ２４メッシュスクリーン残留分が５質量％以下）のパルプ繊維を使用するのが好ましい。また、マシンカレンダー及びスーパーカレンダー等で熱及び圧力を加えて表面処理することにより、中心線平均粗さを調整することができる。
【００２７】
−−合成樹脂シート−−
前記合成樹脂シート（フィルム）としては、合成樹脂をシート状に成形したもの等が挙げられ、例えば、ポリプロピレン樹脂等のポリオレフィン樹脂、又はポリエチレンテレフタレート樹脂等のポリエステル樹脂をシート状に押出成形すること等によって得られる。
【００２８】
−−コート紙−−
前記コート紙は、原紙等のシートに、各種の樹脂、ゴムラテックス又は高分子材料を片面又は両面に塗工した紙又はシートであり、用途に応じて、塗工量が異なる。このようなコート紙としては、例えば、アート紙、キャストコート紙、ヤンキー紙等が挙げられる。
前記熱可塑性樹脂層の厚みとしては、５〜１００μｍが好ましく、１５〜５０μｍがより好ましい。表面に設けられる熱可塑性樹脂層と、裏面に設けられる熱可塑性樹脂層は、成分や、物性、厚み、構成について同一であってもよく、異なっていてもよい。
【００２９】
原紙等の表面に塗工する樹脂としては、熱可塑性樹脂を使用することが適当である。このような熱可塑性樹脂としては、例えば、以下の（イ）〜（チ）の熱可塑性樹脂を例示することができる。
【００３０】
（イ）ポリエチレン樹脂、ポリプロピレン樹脂等のポリオレフィン樹脂や、エチレンやプロピレン等のオレフィンと、他のビニルモノマーとの共重合体樹脂や、アクリル樹脂等が挙げられる。
（ロ）エステル結合を有する熱可塑性樹脂である。例えば、ジカルボン酸成分（これらのジカルボン酸成分にはスルホン酸基、カルボキシル基等が置換していてもよい）と、アルコール成分（これらのアルコール成分には水酸基などが置換されていてもよい）との縮合により得られるポリエステル樹脂、ポリメチルメタクリレート、ポリブチルメタクリレート、ポリメチルアクリレート、ポリブチルアクリレート等のポリアクリル酸エステル樹脂又はポリメタクリル酸エステル樹脂、ポリカーボネート樹脂、ポリ酢酸ビニル樹脂、スチレンアクリレート樹脂、スチレン−メタクリル酸エステル共重合体樹脂、ビニルトルエンアクリレート樹脂等が挙げられる。
具体的には、特開昭５９−１０１３９５号公報、同６３−７９７１号公報、同６３−７９７２号公報、同６３−７９７３号公報、同６０−２９４８６２号公報などに記載のものを挙げることができる。
また、市販品としては、東洋紡製のバイロン２９０、バイロン２００、バイロン２８０、バイロン３００、バイロン１０３、バイロンＧＫ−１４０、バイロンＧＫ−１３０；花王製のタフトンＮＥ−３８２、タフトンＵ−５、ＡＴＲ−２００９、ＡＴＲ−２０１０；ユニチカ製のエリーテルＵＥ３５００、ＵＥ３２１０、ＸＡ−８１５３、ＫＺＡ−７０４９、ＫＺＡ−１４４９；日本合成化学製のポリエスターＴＰ−２２０、Ｒ−１８８；星光化学工業社製のハイロスシリーズの各種熱可塑性樹脂、等が挙げられる。
【００３１】
（ハ）ポリウレタン樹脂等が挙げられる。
（ニ）ポリアミド樹脂、尿素樹脂等が挙げられる。
（ホ）ポリスルホン樹脂等が挙げられる。
（ヘ）ポリ塩化ビニル樹脂、ポリ塩化ビニリデン樹脂、塩化ビニル−酢酸ビニル共重合体樹脂、塩化ビニル−プロピオン酸ビニル共重合体樹脂等が挙げられる。
（ト）ポリビニルブチラール等の、ポリオール樹脂、エチルセルロース樹脂、酢酸セルロース樹脂等のセルロース樹脂等が挙げられる。
（チ）ポリカプロラクトン樹脂、スチレン−無水マレイン酸樹脂、ポリアクリロニトリル樹脂、ポリエーテル樹脂、エポキシ樹脂、フェノール樹脂等が挙げられる。
なお、前記熱可塑性樹脂は、１種単独で使用してもよく、２種以上を併用してもよい。
【００３２】
−−ラミネート紙−−
前記ラミネート紙は、原紙等のシートに、各種の樹脂、ゴム又は高分子シート又はフィルム等をラミネートしたものである。このようなラミネートする材料としては、例えば、ポリオレフィンや、ポリ塩化ビニル、ポリエチレンテレフタレート、ポリスチレン、ポリメタクリレート、ポリカーボネート、ポリイミド、トリアセチルセルロース等が挙げられる。これらの樹脂は、１種単独で使用してもよく、２種以上を併用してもよい。
【００３３】
前記ポリオレフィンは、一般に低密度ポリエチレンを用いて形成することが多いが、支持体の耐熱性を向上させるために、ポリプロピレン、ポリプロピレンとポリエチレンとのブレンド、高密度ポリエチレン、高密度ポリエチレンと低密度ポリエチレンとのブレンド等を用いるのが好ましい。特に、コストや、ラミネート適性等の点から、高密度ポリエチレンと低密度ポリエチレンとのブレンドを用いるのが最も好ましい。
【００３４】
前記高密度ポリエチレンと、前記低密度ポリエチレンとのブレンドは、例えば、ブレンド比率（質量比）１／９〜９／１で用いられる。該ブレンド比率としては、２／８〜８／２が好ましく、３／７〜７／３がより好ましい。該支持体の両面に熱可塑性樹脂層を形成する場合、支持体の裏面は、例えば、高密度ポリエチレン、或いは高密度ポリエチレンと低密度ポリエチレンとのブレンドを用いて形成されるのが好ましい。ポリエチレンの分子量としては、特に制限はないが、メルトインデックスが、高密度ポリエチレン及び低密度ポリエチレンのいずれについても、１．０〜４０ｇ／１０分の間のものであって、押出し適性を有するものが好ましい。
尚、これらのシート又はフィルムには、白色反射性を与える処理を行ってもよい。このような処理方法としては、例えば、これらのシート又はフィルム中に酸化チタンなどの顔料を配合する方法が挙げられる。
【００３５】
前記塗工又はラミネートする樹脂としては、熱可塑性樹脂に限定されるものではなく、例えば、モノマーや、熱可塑性樹脂を熱や、光で、又は硬膜剤、架橋剤などと反応させた樹脂や、熱硬化型樹脂を使用してもよい。
【００３６】
また、前記塗工又はラミネートする樹脂層の少なくとも１層が、光重合開始剤を含むモノマーや、樹脂組成物を紫外線照射により硬化したものであってもよい。
この場合に使用される樹脂組成物は、電子線硬化性有機化合物を主成分として含むものが挙げられる。該電子線硬化性有機化合物の種類には、特に制限はない。これらは、モノマーでもよく、オリゴマーであってもよい。これらは、１種単独で使用してもよく、２種以上を併用してもよい。
【００３７】
前記電子線硬化性不飽和化合物は、例えば、下記化合物から選ぶことができる。
（１）脂肪族、脂環族、又は芳香族脂肪族の、１〜６価のアルコール及びポリアルキレングリコールのアクリレート化合物類
（２）脂肪族、脂環族、又は芳香族脂肪族の、１〜６価のアルコールにアルキレンオキサイドを付加させたもののアクリレート化合物類
（３）ポリアクリロイルアルキルリン酸エステル類
（４）カルボン酸と、ポリオールと、アクリル酸との反応生成物
（５）イソシアネートと、ポリオールと、アクリル酸との反応生成物
（６）エポキシ化合物とアクリル酸との反応生成物
（７）エポキシ化合物と、ポリオールと、アクリル酸との反応生成物
【００３８】
これらの化合物としては、具体的には、電子線硬化性不飽和有機化合物として、ポリオキシエチレンエピクロルヒドリン変性ビスフェノールＡジアクリレート、ジシクロヘキシルアクリレート、エピクロルヒドリン変性ポリエチレングリコールジアクリレート、１，６−ヘキサンジオールジアクリレート、ヒドロキシビバリン酸エステルネオペンチルグリコールジアクリレート、ノニルフェノキシポリエチレングリコールアクリレート、エチレンオキサイド変性フェノキシ化リン酸アクリレート、エチレンオキサイド変性フタル酸アクリレート、ポリブタジエンアクリレート、カプロラクタン変性テトラヒドロフルフリルアクリレート、トリス（アクリロキシエチル）イソシアヌレート、トリメチロールプロパントリアクリレート、ペンタエリスリトールトリアクリレート、ペンタエリスリトールテトラアクリレート、ペンタエリスリトールペンタアクリレート、ジペンタエリスリトールヘキサアクリレート、ポリエチレングリコールジアクリレート、１，４−ブタジエンジオールジアクリレート、ネオペンチルグリコールジアクリレート、及びネオペンチルグリコール変性トリメチロールプロパンジアクリレートなどを挙げることができる。
本発明においては、これらの有機化合物を単独で、或いはその２種以上を組み合わせて使用することができる。
【００３９】
また、前記塗工又はラミネートする樹脂層としては、紫外線照射により硬化する紫外線硬化性有機化合物の種類に特に制限はない。この紫外線硬化性樹脂組成物は、前述の電子線硬化性樹脂に光重合開始剤を適当量加えることにより調製される。本発明において、電子線硬化に供される樹脂組成物には、光重合開始剤が含有されていてもよく、含有されていなくてもよく、臭気が発生しない範囲で使用するのが好ましい。
【００４０】
前記光重合開始剤としては、公知の光重合開始剤が挙げられ、例えばエチルアントラキノン、メチルベンゾイルホルメート、１−ヒドロキシシクロヘキシルフェニルケトン、アントフェノン、ジエトキシアセトフェノン、及びトリクロロアセトフェノンのようなアセトフェノン類、ｏ−ベンゾイルメチルベンゾエート、ベンゾフェノン、ミヒラーケトン、ベンジル、ベンゾイン、ベンゾインアルキルエーテル、ベンジルジメチルケタール、テトラメチルチウラムモノサルファイド、キサントン、チオキサントン類、ベンゾフェノン類、及び、アゾ化合物、等が挙げられる。これらの光重合開始剤は、１種単独で使用してもよく、２種以上を併用してもよい。
【００４１】
前記光重合開始剤の添加量としては、紫外線硬化性樹脂の質量に対して、通常０．１〜１０質量％程度が好ましい。例えば、Ｎ−メチルジエタノールアミンや、ビスジエチルアミノベンゾフェノン等の公知の光重合促進剤を前記光重合開始剤と併用することは、硬化速度の向上のために好ましい。前記光重合促進剤の添加量としては、その効果が発揮される限り特に限定はないが、一般的に光重合開始剤の質量の０．５〜２倍量であるのが好ましい。
【００４２】
前記電子線照射に用いられる電子線加速器としては、特にその方式に限定はなく、例えば、バンデグラーフ型スキャニング方式や、ダブルスキャニング方式、カーテンビーム方式などの電子線照射装置が使用できる。
【００４３】
前記紫外線照射に用いられる紫外線照射装置としては、特にその方式に制限はないが、例えば、低圧水銀灯や、中圧水銀灯、高圧水銀灯、メタルハライドランプ等が使用できる。
【００４４】
前記支持体としては、上記各種の支持体を任意に組合せて積層体としたものであってもよい。
前記原紙等に樹脂等を塗工する方法としては、例えば、これらの原紙に、樹脂溶液又は懸濁液等を塗布、含浸若しくは噴霧等する方法が好適に挙げられる。
塗工又はラミネートする前の原紙の両面又は片面には、原紙等の上に塗工する樹脂等との接着性を改善する目的で、コロナ放電処理や、火炎処理、グロー放電処理、又は、プラズマ処理等の活性化処理を施すことが好ましい。
【００４５】
原紙、合成紙、合成樹脂シートに対して、或いはこれらシートにコート層又はラミネート層を設けた後、その上の層、例えば、トナー受像層との接着性を向上させる目的でコロナ放電処理などの表面処理を施したり、或いは下塗り層を表面に塗布してもよい。
尚、コート紙に使用される熱可塑性樹脂層等の表面には、必要に応じて、光沢面や、又は特開昭５５−２６５０７号公報記載の微細面、マット面又は絹目面の型付けがされてもよいし、必要に応じて設けられる導電層が形成される側とは反対側（裏面）の熱可塑性樹脂層等の表面には、無光沢面の型付けがされてもよい。更に、型付けした後のこれらの表面には、コロナ放電処理や、火炎処理などの活性化処理を施すことができ、活性化処理後に特開昭６１−８４６４４３号公報に記載のような下引き処理を行うこともできる。
また、これらは単独に用いてもよく、また、型付け等を行った後に活性化処理を施したり、更に活性化処理などの表面処理後に下塗りを行う等、任意の組み合わせで併用して用いることもできる。
【００４６】
また、熱可塑性樹脂層等には、本発明の目的を害しない範囲内において、適宜選択した各種の添加剤を添加させることができる。
【００４７】
前記支持体の厚みとしては、２５μｍ〜３００μｍが好ましく、５０μｍ〜２６０μｍがより好ましく、７５μｍ〜２２０μｍが更に好ましい。該支持体の剛度としては、種々のものがその目的に応じて使用することが可能であり、写真画質の電子写真用受像シート用の支持体としては、カラー銀塩写真用の支持体に近いものが好ましい。
【００４８】
前記支持体としては、定着性能の観点から、２０℃で相対湿度が６５％の条件下における支持体の熱伝導率が、例えば、０．５０ｋｃａｌ／ｍ・ｈ・℃以上であるのが好ましい。ここで、熱伝導率は、ＪＩＳ　Ｐ　８１１１に準拠して調湿した転写紙を、特開昭５３−６６２７９号公報に記載された方法によって測定することができる。また、該支持体の密度としては、前述の観点から０．７ｇ／ｃｍ３以上であるのが好ましい。
【００４９】
前記支持体としては、その表面の中心線平均粗さが０．０１〜５μｍであるのが好ましく、０．０５〜３μｍであるのがより好ましい。
前記中心線平均粗さを前記数値範囲に調節することにより、通紙性等の優れた特性を有する電子写真用受像シートが提供される。
【００５０】
前記支持体中には、本発明の目的を害しない範囲内において、適宜選択した各種の添加剤を配合することができる。このような添加剤としては、例えば、増白剤や、導電剤、填料、酸化チタン、群青、カーボンブラック等の顔料や染料等を必要に応じて含有させておくことができる。
【００５１】
前記支持体中、その表面や裏面、及びそれらの組み合わせには、親水性バインダーと、アルミナゾルや酸化スズのような半導性金属酸化物、カーボンブラックその他の帯電防止剤を配合又は塗布してもよい。具体的には、特開昭６３−２２０２４６号公報などに記載の支持体を使用できる。該支持体は、定着温度に耐えることができ、白色度、滑り性、摩擦性、帯電防止性、定着後のへこみ等の点で要求を満足できることが好ましい。
【００５２】
−受像層−
前記受像層は、カラートナー及び黒トナーの少なくとも１種を受容し、画像が形成される層である。該受像層は、コア／シェル型アクリル系エマルション及び水溶性アクリルワニスを含有し、必要に応じてその他の成分を含有する。
【００５３】
−−水溶性アクリルワニス−−
前記水溶性アクリルワニスとしては、特に制限はなく、公知の水溶性アクリルワニスが好適に挙げられる。
【００５４】
前記水溶性アクリルワニスの数平均分子量（Ｍｎ）としては、３０００〜３００００が好ましく、５０００〜２００００がより好ましい。
前記数平均分子量（Ｍｎ）が、３０００未満であると、耐接着性やトナー定着性が劣ったり、形成される画像にひび割れが生ずることがある一方、３００００を超えると、トナー定着性が劣ることがある。
【００５５】
前記水溶性アクリルワニスのガラス転移点（Ｔｇ）としては、３０〜１００℃が好ましく、４０〜８０℃がより好ましい。
前記ガラス転移点（Ｔｇ）が３０℃未満であると、耐接着性やトナー定着性が劣ることがある一方、１００℃を超えると、トナー定着性が劣り、形成される画像にひび割れが生じたり、電子写真用受像シートにおいてカールが増大することがある。
【００５６】
前記水溶性アクリルワニスの流動開始温度（Ｔｆｂ）としては、７０〜１３０℃が好ましく、８０〜１２０℃がより好ましい。
前記流動開始温度（Ｔｆｂ）が７０℃未満であると、耐接着性が悪化することがある一方、１３０℃を超えると、画質が悪化することがある。
【００５７】
前記水溶性アクリルワニスは、一般的に、溶剤類の蒸発によって物理的に膜を形成する組成物であり、アクリル系樹脂を主成分とし、各種添加剤により、耐摩擦性、滑り性等の特徴が付与されている。このため、主樹脂であるアクリル系樹脂の組成やモルホロジーが、性能を左右する重要な因子となってなり、添加剤がこれを補佐する役目を負っている。該水溶性アクリルワニスは、樹脂設計の自由度、価格、安定性に優れている。該アクリル系樹脂のモノマーとしては、例えば、スチレン、メチルメタクリレート、ｎ−ブチルメタクリレート、エチルアクリレート、ｎ−ブチルアクリレート、２−エチルヘキシルアクリレート、アクリル酸、メタクリル酸、２−ヒドロキシエチルアクリレート、２−ヒドロキシエチルメタクリレート、Ｎ−メチロールアクリルアミド、及び、ジアセトアクリルアミド等が挙げられる。これらは、１種単独で使用してもよく、２種以上を併用してもよい。
【００５８】
−−コア／シェル型アクリル系エマルション−−
前記コア／シェル型アクリル系エマルションは、一般的に、水溶性樹脂を分散媒としたソープフリー型エマルションであり、コア−シェル間で組成の異なる異相構造を取っている。即ち、シェル部が親水性、コア部が疎水性の組成を持ち、親水性／疎水性の割合やガラス転移点（Ｔｇ）の制御が容易であることから、多様な性能の樹脂設計が可能である。該コア／シェル型アクリル系エマルションとしては、特に制限はなく、公知のコア／シェル型アクリル系エマルションが総て好適に用いられる。
【００５９】
前記コア／シェル型アクリル系エマルションとしては、形成される画像の画質に優れる点で、コアの数平均分子量（Ｍｎ（ｃ））が、シェルの数平均分子量（Ｍｎ（ｓ））以上であるのが好ましい。
また、前記コア／シェル型アクリル系エマルションにおいて、コアの数平均分子量（Ｍｎ（ｃ））としては、３００００〜５０００００が好ましく、４００００〜２０００００がより好ましい。
前記数平均分子量（Ｍｎ（ｃ））が、３００００未満であると、形成される画像において、ひび割れが生ずることがある一方、５０００００を超えると、トナー定着性が劣ることがある。
【００６０】
更に、前記コア／シェル型アクリル系エマルションにおいて、シェルの数平均分子量（Ｍｎ（ｓ））としては、３０００〜３００００を満たすのが好ましく、５０００〜２００００を満たすのがより好ましい。
前記数平均分子量（Ｍｎ（ｓ））が、３０００未満であると、形成される画像においてひび割れが生じたり、耐接着性が悪化することがある一方、３００００を超えると、トナー定着性が劣ることがある。
【００６１】
前記コア／シェル型アクリル系エマルションにおいて、コアのガラス転移点（Ｔｇ（ｃ））としては、−７０〜３０℃が好ましく、−５０〜５℃以下がより好ましい。
前記ガラス転移点（Ｔｇ（ｃ））が、３０℃を超えると、形成される画像にひび割れが生じたり、電子写真用受像シートにおけるカールが増大することがある一方、−７０℃未満であると、トナー定着性が劣ることがある。
【００６２】
また、前記コア／シェル型アクリル系エマルションにおいて、シェルのガラス転移点（Ｔｇ（ｓ））としては、３０〜１００℃が好ましく、４０〜８０℃がより好ましい。
前記ガラス転移点（Ｔｇ（ｓ））が、３０℃未満であると、耐接着性が劣ることがある一方、１００℃を超えると、トナー定着性や脆性が劣ったり、ひび割れが生じたり、電子写真用受像シートにおけるカールが増大することがある。
【００６３】
前記コア／シェル型アクリル系エマルションにおいて、コア及びシェルの含有比（質量比；コア／シェル）としては、１０／９０〜９０／１０が好ましく、２０／８０〜８０／２０がより好ましい。
前記含有比（質量比；コア／シェル）が、前記数値範囲外であると、コア／シェル構造とすることによる効果が充分でなく、連続膜の特性に近くなってしまうことがある。
【００６４】
前記コア／シェル型アクリル系エマルションの平均粒径（数平均粒径（Ｄ５０））としては、０．５μｍ以下であるのが好ましく、０．２μｍ以下であるのがより好ましい。
前記平均粒径が、０．５μｍを超えると、コア／シェル構造とすることによる効果が充分でないことがある。
【００６５】
前記コア／シェル型アクリル系エマルションを製造する方法としては、特に制限はなく、各種の製造方法が挙げられる。例えば、シード法、反応性乳化剤法、及び、オリゴマー法等が挙げられる。
前記シード法は、水溶性又は水分散性のポリマーを予め調製しておき、これをシードポリマーとして、モノマーを加え重合させる方法である。シード法では、通常シードポリマーがコア部を形成し、モノマーの重合に従って、重合したポリマーがシェル部を形成し、コア／シェル構造を形成する。
前記反応性乳化剤法は、分子中にエチレン性不飽和結合とアニオン性又はノニオン性の親水性基とを有する化合物（反応性乳化剤）を、従来の乳化剤と同様に使用する方法である。但し、使用される反応性乳化剤は、生成する重合体中に取り込まれ、乳化剤として残存することはない。反応性乳化剤としては、各種の反応性乳化剤が知られており、アクリル酸誘導体（特開昭５５−１１２５２号や、特開昭５６−２８２０８号公報等）や、イタコン酸誘導体（特開昭５１−３０２８４号公報等）、マレイン酸誘導体（特開昭５１−３０２８４号、特公昭５６−２９６５７号公報等）、及び、フマル酸誘導体（特開昭５１−３０２８５号、特開昭５１−３０２８４号公報等）等が挙げられる。
【００６６】
以下、前記シード法を例として、前記コア／シェル型アクリル系エマルションの製造方法について簡単に説明する。
前記コア／シェル型アクリル系エマルションを製造するのに適当なシードポリマーとしては、乳化重合法、懸濁重合法、及び、分散重合法のいずれかの方法で調製されたシードポリマーが挙げられ、これらの中でも、乳化重合法で調製されたシードポリマーが好ましい。これは、乳化重合法において乳化剤が使用されていても、分離・精製工程によって乳化剤の量が大幅に低減され、また、得られたシードポリマーに若干乳化剤が含まれていても、シードポリマーがコア／シェル構造内に取り込まれ、コア／シェル構造表面に存在することがないため、湿度の影響を受け難いことによる。一方、懸濁重合法や分散重合法で調製されたシードポリマーにおいては、分散剤や、溶媒等を除去する煩雑な工程が必要となる。
【００６７】
前記シードポリマーとしては、具体的には、水溶性高分子が好適であり、例えば、ポリアクリル酸塩や、その共重合体、ゼラチン、トラガカントゴム、澱粉、メチルセルロース、ヒドロキシエチルセルロース、カルボキシメチルセルロース、ポリビニルアルコール、及び、ポリビニルピロリドン等が挙げられる。
【００６８】
前記シード法において、前記シードポリマーの存在下で、添加されるモノマーとしては、ラジカル重合可能なものであれば、各種のエチレン性不飽和モノマーを使用することができる。この場合、モノマーとしては、前記シードポリマーを製造するのに使用したモノマーと同種であってもよく、異種であってもよい。
このようなモノマーとしては、例えば、（メタ）アクリル酸エステル系モノマーや、モノビニル芳香族モノマー、ビニルエステル系モノマー、ビニルエーテル系モノマー、モノオレフィン系モノマー、ジオレフィン系モノマー、ハロゲン化オレフィン系モノマー、及び、ポリビニル系モノマー等が好適に挙げられる。
【００６９】
前記（メタ）アクリル酸エステル系モノマーとしては、（メタ）アクリル酸、（メタ）アクリル酸メチル、（メタ）アクリル酸エチル、（メタ）アクリル酸ブチル、（メタ）アクリル酸−２−エチルヘキシル、（メタ）アクリル酸シクロヘキシル、（メタ）アクリル酸フェニル、（メタ）アクリル酸メチル、β−ヒドロキシアクリル酸エチル、γ−アミノアクリル酸プロピル、メタクリル酸ステアリル、メタクリル酸ジメチルアミノエチル、及び、メタクリル酸ジエチルアミノエチル等が挙げられる。これらは、１種単独で使用してもよく、２種以上を併用してもよい。
【００７０】
前記ビニル芳香族系モノマーとしては、例えば、スチレンや、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ブチルスチレン、ｐ−ｔ−ブチルスチレン、ｐ−ヘキシルスチレン、ｐ−オクチルスチレン、ｐ−ノニルスチレン、ｐ−デシルスチレン、ｐ−ドデシルスチレン、２，４−ジメチルスチレン、３，４−ジクロルスチレン等のスチレン系モノマー又はその誘導体等が挙げられる。これらは、１種単独で使用してもよく、２種以上を併用してもよい。
【００７１】
前記ビニルエステル系モノマーとしては、例えば、酢酸ビニルや、プロピオン酸ビニル、及び、ベンゾエ酸ビニル等が挙げられる。
前記ビニルエーテル系モノマーとしては、例えば、ビニルメチルエーテルや、ビニルエチルエーテル、ビニルイソブチルエーテル、及び、ビニルフェニルエーテル等が挙げられる。
前記モノオレフィン系モノマーとしては、例えば、エチレンや、プロピレン、イソブチレン、１−ブテン、１−ペンテン、４−メチル−１−ペンテン等のモノオレフィン系モノマー、ブタジエン、イソプレン、及び、クロロプレン等のジオレフィン系モノマー等が挙げられる。
更に、シードポリマーの特性を改良するために架橋性モノマーを添加してもよい。該架橋性モノマーとしては、例えば、ジビニルベンゼンや、ジビニルナフタレン、ジビニルエーテル、ジエチレングリコールメタクリレート、エチレングリコールジメタクリレート、ポリエチレングリコールジメタクリレート、及び、フタル酸ジアリル等の不飽和結合を２個以上有するもの等が挙げられる。
【００７２】
前記シード法においては、ラジカル重合開始剤を使用することができる。該ラジカル重合開始剤としては、水溶性であれば特に制限はなく、適宜選択可能である。該ラジカル重合開始剤としては、例えば、過硫酸塩（過硫酸カリウム、過硫酸アンモニウム等）や、アゾ系化合物（４，４’−アゾビス４−シアノ吉草酸及びその塩、２，２’−アゾビス（２−アミジノプロパン）塩等）、及び、パーオキサイド化合物等が好適に挙げられる。
【００７３】
更に前記重合開始剤は、必要に応じて還元剤と組合せレドックス系開始剤としてもよい。レドックス系開始剤を用いることにより、重合活性が上昇し、重合温度の低下が図れ、更に重合時間の短縮が期待できる。
重合温度としては、重合開始剤の最低ラジカル生成温度以上であれば、特に制限はないが、例えば、通常５０℃〜８０℃の範囲が用いられる。但し、常温開始の重合開始剤、例えば、過酸化水素−還元剤（アスコルビン酸等）の組合せを用いることで室温又はそれ以下の温度で重合することも可能である。
【００７４】
前記受像層において、前記水溶性アクリルワニス及び前記コア／シェル型アクリル系エマルションの含有比（質量比）（水溶性アクリルワニス／コア／シェル型アクリル系エマルション）としては、５／９５〜５０／５０が好ましく、１０／９０〜３０／７０がより好ましい。
前記含有量が、前記数値範囲外であると、トナー定着性や耐接着性が劣ったり、画像にひび割れが生ずることがある。
【００７５】
−−受像層に含有可能なその他の成分−−
前記受像層に含有可能なその他の成分としては、特に制限はなく、目的に応じて適宜選択することができるが、例えば、転写工程において（静）電気、圧力等にて現像ドラムあるいは中間転写体より画像を形成するトナーを受容可能であり、定着工程において、熱、圧力等にて固定化可能な受像性物質、などが挙げられる。
【００７６】
前記受像性物質としては、例えば、顔料、染料等が挙げられる。該顔料は、白色度を持たせる、膜の熱力学特性を調整する、あるいはトナーと同様に水溶性インク、インクジェットプリント用インク等の受容性を付与する目的で、トナー受像材料として用いることができる。
【００７７】
前記顔料としては、特に制限はないが、画質、特に白色度を改良する目的で、蛍光増白剤、白色顔料、有色顔料等が挙げられる。
前記蛍光増白剤は、近紫外部に吸収を持ち、４００〜５００ｎｍに蛍光を発する化合物で、公知のものが使用される。
前記蛍光増白剤としては、Ｋ．ＶｅｅｎＲａｔａｒａｍａｎ編“Ｔｈｅ　Ｃｈｅｍｉｓｔｒｙ　ｏｆ　Ｓｙｎｔｈｅｔｉｃ　Ｄｙｅｓ”Ｖ巻８章に記載されている化合物が挙げられ、より具体的には、スチルベン系化合物、クマリン系化合物、ビフェニル系化合物、ベンゾオキサゾリン系化合物、ナフタルイミド系化合物、ピラゾリン系化合物、カルボスチリル系化合物、などが挙げられる。これらの例としては、住友化学製ホワイトフルファーＰＳＮ、ＰＨＲ、ＨＣＳ、ＰＣＳ、Ｂ、Ｃｉｂａ−Ｇｅｉｇｙ社製ＵＶＩＴＥＸ−ＯＢなどが挙げられる。
【００７８】
前記有色顔料としては、特開昭６３−４４６５３号公報等に記載されている各種顔料及びアゾ顔料（アゾレーキ；カーミン６Ｂ、レッド２Ｂ、不溶性アゾ；モノアゾイエロ、ジスアゾイエロ、ピラゾロオレンジ、バルカンオレンジ、縮合アゾ系；クロモフタルイエロ、クロモフタルレッド）、多環式顔料（フタロシアニン系；銅フタロシアニンブルー、銅フタロシアニングリーン、シオキサジン系；ジオキサジンバイオレット、イソインドリノン系；イソインドリノンイエロ、スレン系；ペリレン、ペリノン、フラバントロン、チオインジゴ、レーキ顔料（マラカイトグリーン、ローダミンＢ、ローダミンＧ、ビクトリアブルーＢ）又無機顔料（酸化物、二酸化チタン、ベンガラ、硫酸塩；沈降性硫酸バリウム、炭酸塩；沈降性炭酸カルシウム、硅酸塩；含水硅酸塩、無水硅酸塩、金属粉；アルミニウム粉、ブロンズ粉、亜鉛末、カーボンブラック、黄鉛、紺青等が挙げられる。
【００７９】
前記顔料としては、特に無機顔料が好ましい。該無機顔料としては、例えば、シリカ顔料、アルミナ顔料、二酸化チタン顔料、酸化亜鉛顔料、酸化ジルコニウム顔料、雲母状酸化鉄、鉛白、酸化鉛顔料、酸化コバルト顔料、ストロンチウムクロメート、モリブデン系顔料、スメクタイト、酸化マグネシウム顔料、酸化カルシウム顔料、炭酸カルシウム顔料、ムライトなどが挙げられる。これらの中でも、シリカ顔料及びアルミナ顔料が好ましく、これらは１種単独で使用してもよいし、２種以上を併用してもよい。
【００８０】
前記シリカ顔料としては、球状シリカ、無定形シリカが挙げられる。
前記シリカ顔料は、乾式法、湿式法又はエアロゲル法により合成できる。また、疎水性シリカ粒子の表面を、トリメチルシリル基又はシリコーンで表面処理してもよい。これらの中でも、コロイド状シリカが特に好ましい。
【００８１】
前記アルミナ顔料としては、無水アルミナとアルミナ水和物が含まれる。前記無水アルミナの結晶型としては、α、β、γ、δ、ζ、η、θ、κ、ρ又はχを用いることができる。前記無水アルミナよりもアルミナ水和物の方が好ましい。前記アルミナ水和物としては、一水和物又は三水和物を用いることできる。該一水和物には、擬ベーマイト、ベーマイト及びダイアスポアが含まれる。また、該三水和物には、ジブサイト及びバイヤライトが含まれる。
前記アルミナ水和物は、アルミニウム塩溶液にアンモニアを加えて沈澱させるゾルゲル法又はアルミン酸アルカリを加水分解する方法により合成できる。前記無水アルミナは、アルミナ水和物を加熱により脱水することで得ることができる。
【００８２】
前記染料としては、公知の種々の染料を用いることができ、例えば、油溶性染料、などが挙げられる。
前記油溶性染料としては、アントラキノン系化合物、アゾ系化合物などが挙げられる。
前記油溶性染料の具体例としては、Ｃ．Ｉ．Ｖａｔヴァイオレット１、Ｃ．Ｉ．Ｖａｔヴァイオレット２、Ｃ．Ｉ．Ｖａｔヴァイオレット９、Ｃ．Ｉ．Ｖａｔヴァイオレット１３，Ｃ．Ｉ．Ｖａｔヴァイオレット２１、Ｃ．Ｉ．Ｖａｔブルー１、Ｃ．Ｉ．Ｖａｔブルー３、Ｃ．Ｉ．Ｖａｔブルー４、Ｃ．Ｉ．Ｖａｔブルー６、Ｃ．Ｉ．Ｖａｔブルー１４、Ｃ．Ｉ．Ｖａｔブルー２０、Ｃ．Ｉ．Ｖａｔブルー３５等の建染染料、Ｃ．Ｉ．ディスパーズヴァイオレット１、Ｃ．Ｉ．ディスパーズヴァイオレット４、Ｃ．Ｉ．ディスパーズヴァイオレット１０、Ｃ．Ｉ．ディスパーズブルー３、Ｃ．Ｉ．ディスパーズブルー７、Ｃ．Ｉ．ディスパーズブルー５８等の分散染料、Ｃ．Ｉ．ソルベントヴァイオレット１３、Ｃ．Ｉ．ソルベントヴァイオレット１４、Ｃ．Ｉ．ソルベントヴァイオレット２１、Ｃ．Ｉ．ソルベントヴァイオレット２７、Ｃ．Ｉ．ソルベントブルー１１、Ｃ．Ｉ．ソルベントブルー１２、Ｃ．Ｉ．ソルベントブルー２５、Ｃ．Ｉ．ソルベントブルー５５、等が挙げられる。また、銀塩写真で用いられているカラードカプラーも好適に挙げられる。
【００８３】
前記無機顔料の使用量としては、添加する層のバインダーに対する乾燥質量比で、５〜２０００質量％であることが好ましい。
【００８４】
前記受像層は、その熱力学的特性を改良する目的で、更に、適宜選択した添加剤を含有していてもよい。
前記添加剤としては、特に制限はなく、目的に応じて適宜選択することができるが、例えば、可塑剤、フィラー、架橋剤、帯電調整剤、導電剤、界面活性剤、調湿剤、マット剤、等が挙げられる。
【００８５】
前記可塑剤としては、公知の樹脂用可塑剤が用いることができる。ここでいう可塑剤とは、トナーを定着する時の熱、及び／又は、圧力によって、受像層が流動又は柔軟化するのを調整する化合物群のことである。
前記可塑剤の具体例としては、「化学便覧」（日本化学会編、丸善）や、「可塑剤−その理論と応用−」（村井孝一編著、幸書房）や、「可塑剤の研究　上」「可塑剤の研究　下」（高分子化学協会編）や、「便覧　ゴム・プラスチック配合薬品」（ラバーダイジェスト社編）等を参考にして選択することができ、また、特開昭５９−８３１５４号、同５９−１７８４５１号、同５９−１７８４５３号、同５９−１７８４５４号、同５９−１７８４５５号、同５９−１７８４５７号、同６２−１７４７５４号、同６２−２４５２５３号、同６１−２０９４４４号、同６１−２００５３８号、同６２−８１４５号、同６２−９３４８号、同６２−３０２４７号、同６２−１３６６４６号、同６２−１７４７５４号、同６２−２４５２５３号、同６１−２０９４４４号、同６１−２００５３８号、同６２−８１４５号、同６２−９３４８号、同６２−３０２４７号、同６２−１３６６４６号、特開平２−２３５６９４号等の公報に記載されているようなエステル類（例えばフタル酸エステル類、リン酸エステル類、脂肪酸エステル類、アビエチン酸エステル類、アジピン酸エステル類、セバシン酸エステル類、アゼライン酸エステル類、安息香酸エステル類、酪酸エステル類、エポキシ化脂肪酸エステル類、グリコール酸エステル類、プロピオン酸エステル類、トリメリット酸エステル類、クエン酸エステル類、スルホン酸エステル類、カルボン酸エステル類、コハク酸エステル類、マレイン酸エステル類、フマル酸エステル類、フタル酸エステル類、ステアリン酸エステル類など）、アミド類（例えば脂肪酸アミド類、スルホアミド類など）、エーテル類、アルコール類、パラフィン類、ポリオレフィンワックス類（例えばポリプロピレンワックス類、ポリエチレンワックス類など）、ラクトン類、ポリエチレンオキシ類、シリコーンオイル類、フッ素化合物類、などの化合物が挙げられる。
【００８６】
前記可塑剤としては、比較的低分子量のものであってもよく、この場合、分子量としては可塑化の対象となる樹脂より分子量の低いものが好ましく、分子量が１５０００以下であるものがより好ましく、分子量８０００以下のものが特に好ましい。
前記可塑剤としては、ポリマー可塑剤を使用してもよく、この場合、可塑化の対象となる樹脂と同種のポリマーであることが好ましく、例えばポリエステル樹脂の可塑化にはポリエステルが好ましく、また、オリゴマーを可塑剤として使用してもよい。
【００８７】
前記可塑剤としては、上述のもの以外にも、例えば、市販品として、旭電化工業製アデカサイザーＰＮ−１７０、ＰＮ−１４３０や、Ｃ．Ｐ．ＨＡＬＬ社製品ＰＡＲＡＰＬＥＸ−Ｇ−２５、Ｇ−３０、Ｇ−４０、理化ハーキュレス製品エステルガム８Ｌ−ＪＡ、エステルＲ−９５、ペンタリン４８５１、ＦＫ１１５、４８２０、８３０、ルイゾール２８−ＪＡ、ピコラスチックＡ７５、ピコテックスＬＣ、クリスタレックス３０８５、などが挙げられる。
【００８８】
前記可塑剤は、前記支持体上に形成した、前記受像層を含む構成層の少なくとも１層、例えば、保護層、中間層、下塗り層などに添加されるが、これらの層としては、トナーは前記受像層に埋め込まれる際に生じる応力が伝わる層であることが好ましく、応力によって生じる歪み（弾性力や粘性などの物理的な歪み、分子やバインダー主鎖やペンダント部分などの物質収支による歪み、等）が伝わる層であることがより好ましく、これらの応力や歪みを緩和できる位置の層、例えば前記受像層に隣接する層や前記受像層、表面層、などが特に好ましい。
前記可塑剤は、添加された前記層中において、ミクロに分散された状態であってもよいし、海島状にミクロに相分離した状態であってもよいし、バインダー等の他の成分と十分に混合溶解した状態であってもよい。
【００８９】
前記可塑剤の添加量としては、層を構成する樹脂と他の成分と可塑剤を総て加算した質量を１００質量％とした時、０．００１質量％〜２００質量％が好ましく、０．１質量％〜１００質量％がより好ましく、特に１質量％〜５０質量％が特に好ましい。
前記可塑剤をスベリ性（摩擦力低下による搬送性向上）の調整や、定着部オフセット（定着部へのトナーや層の剥離）の改良、カールバランスの調整、帯電調整（トナー静電像の形成）、等の目的で使用してもよい。
【００９０】
前記フィラーとしては、樹脂用の補強剤、充填剤、強化材として公知のものが用いることができ、有機及び無機のフィラーが好ましい。
前記フィラーとしては、「便覧　ゴム・プラスチック配合薬品」（ラバーダイジェスト社編）、「新版　プラスチック配合剤　基礎と応用」（大成社）、「フィラーハンドブック」（大成社）等を参考にして選択することができる。
前記フィラーとしては、例えば、前述した各種の無機顔料を用いることができ、該無機顔料としては、酸化チタン、炭酸カルシウム、シリカ、タルク、マイカ、アルミナ、その他「便覧　ゴム・プラスチック配合薬品」（ラバーダイジェスト社編）等に記載された公知のものが挙げられる。
【００９１】
前記架橋剤としては、反応基としてエポキシ基、イソシアネート基、アルデヒド基、活性ハロゲン基、活性メチレン基、アセチレン基、その他公知の反応基を２個以上分子内に持つ化合物が挙げられ、また、水素結合、イオン結合、配位結合等により結合を形成することが可能な基を２個以上持つ化合物も挙げられる。
また、前記架橋剤としては、樹脂用のカップリング剤、硬化剤、重合剤、重合促進剤、凝固剤、造膜剤、造膜助剤、等で公知の化合物も挙げられる。前記カップリング剤の例としては、クロロシラン類、ビニルシラン類、エポキシシラン類、アミノシラン類、アルコキシアルミニウムキレート類、チタネートカップリング剤などが挙げられ、「便覧　ゴム・プラスチック配合薬品」（ラバーダイジェスト社編）等に記載された公知のものが挙げられる。
【００９２】
前記帯電調整剤は、トナーの転写、付着等を調整、電子写真用受像シートの帯電接着を防止する等の目的で使用することができる。前記帯電調整剤としては、従来公知の帯電防止剤、帯電調整剤がいずれも使用可能であり、カチオン界面活性剤、アニオン系界面活性剤、両性界面活性剤、ノニオン系界面活性剤等の界面活性剤等の他、高分子電解質、導電性金属酸化物等を使用できる。
前記帯電調整剤としては、例えば、第４級アンモニウム塩、ポリアミン誘導体、カチオン変性ポリメチルメタクリレート、カチオン変性ポリスチレン等のカチオン系帯電防止剤、アルキルホスフェート、アニオン系ポリマー等のアニオン系帯電防止剤、脂肪酸エステル、ポリエチレンオキサイド等のノニオン系帯電防止剤が挙げられるが、これらに限定されるものではない。
前記帯電調整剤としては、トナーが負電荷を持つ場合には、カチオンあるいはノニオンのものが好ましい。
【００９３】
前記導電剤としては、ＺｎＯ、ＴｉＯ２、ＳｎＯ２、Ａｌ２Ｏ３　Ｉｎ２Ｏ３、ＳｉＯ２、ＭｇＯ、ＢａＯ、ＭｏＯ３などの金属酸化物などが挙げられる。これらは、１種単独で使用してもよいし、２種以上を併用してもよい。また、前記金属酸化物は、異種元素をさらに含有させてもよく、例えば、ＺｎＯに対してＡｌ、Ｉｎ等、ＴｉＯ２に対してＮｂ、Ｔａ等、ＳｎＯ２に対しては、Ｓｂ、Ｎｂ、ハロゲン元素等を含有（ドーピング）させることができる。
【００９４】
＜受像層の諸物性＞
前記受像層の物性としては、次の１項目以上を満足するものが好ましく、２項目以上を満足するものがより好ましく、総ての項目を満足するものが特に好ましい。
前記物性の項目としては、▲１▼受像層のＴ１／２（１／２法軟化点）が６０℃〜２００℃、好ましくは８０〜１７０℃の範囲であること、▲２▼受像層のＴｆｂ（流出開始温度）が４０℃〜２００℃、より好ましくは受像層のＴｆｂがトナーのＴｆｂ＋５０℃以下であること、▲３▼受像層の粘度が１×１０５ＣＰになる温度が４０℃以上、トナーのそれより低いこと、▲４▼受像層の定着温度における貯蔵弾性率（Ｇ’）が１×１０２Ｐａ〜１×１０５Ｐａ、かつ損失弾性率（Ｇ’’）が１×１０２Ｐａ〜１×１０５Ｐａであること、▲５▼受像層の定着温度における損失弾性率（Ｇ’’）と貯蔵弾性率（Ｇ’）との比である損失正接（Ｇ’’／Ｇ’）が０．０１〜１０であること、▲６▼受像層の定着温度における貯蔵弾性率（Ｇ’）はトナーの定着温度における貯蔵弾性率（Ｇ’’）に対し−５０〜＋２５００であること、▲７▼溶融トナーの受像層上の傾斜角が５０度以下、好ましくは４０度以下であること、が挙げられる。
【００９５】
前記受像層としては、特許第２７８８３５８号公報、特開平７−２４８６３７号公報、同８−３０５０６７号公報、同１０−２３９８８９号公報、等に開示されている物性等を満足するものが好ましい。
【００９６】
上記▲１▼〜▲２▼の物性は、例えば、島津製作所製フローテスターＣＦＴ−５００を用いて測定することができる。上記▲３▼〜▲６▼の物性は、回転型レオメーター（例えば、レオメトリック社製ダイナミックアナライザーＲＡＤＩＩ）を用いて測定することができる。上記▲７▼の物性は、協和界面化学（株）製の接触角測定装置を用い、特開平８−３３４９１６号公報に開示された方法により測定することができる。
【００９７】
前記受像層の厚みとしては、特に制限はないが、２〜４０μｍが好ましく、３〜３５μｍがより好ましく、４〜３０μｍが更に好ましい。
【００９８】
−その他の層−
前記その他の層としては、例えば、表面保護層（上塗り層）、下塗り層、クッション層、帯電調節（防止）層、反射層、色味調製層、保存性改良層、接着防止層、アンチカール層、平滑化層、バックコート層、非透湿層、及び、密着改良層などが挙げられる。これらの各層は単層構造であってもよいし、積層構造であってもよい。
【００９９】
前記表面保護層は、表面の保護、保存性の改良、取扱性の改良、筆記性の付与、機器通過性の改良、及び、耐オフセット性の付与等の目的で、前記受像層の表面に設けられるのが好ましい。該表面保護層は、１層であってもよいし、２層以上であってもよい。該表面保護層にはバインダーとして各種の熱可塑性樹脂、熱硬化性樹脂、及び、水溶性ポリマー等を用いることができ、好ましくは前記受像層と同種のものが用いられる。ただし、熱力学的特性、静電特性等は、前記受像層と同じである必要はなく、それぞれ最適化される。
【０１００】
前記表面保護層には、前記受像層で用いることのできる添加剤をいずれも用いることができ、帯電調整剤、マット剤、滑り剤、離型剤等が好ましく用いられる。なお、これらは、前記保護層以外にも用いることもできる。
【０１０１】
前記表面保護層等の、電子写真用受像シートの最表面層は、定着性の点で、トナーとの相溶性が良いのが好ましく、具体的には、溶融したトナーとの接触角が４０度以下０度以上であることが好ましい。
【０１０２】
前記マット剤としては、特に制限はなく、目的に応じて適宜選択することができ、例えば、固体粒子などが挙げられる。
前記固体粒子としては、無機粒子と有機粒子とに分類できる。
前記無機粒子としては、例えば、酸化物（例、二酸化ケイ素、酸化チタン、酸化マグネシウム、酸化アルミニウム）、アルカリ土類金属塩（例、硫酸バリウム、炭酸カルシウム、硫酸マグネシウム）、ハロゲン化銀（例、塩化銀、臭化銀）、ガラスなどが挙げられる。
【０１０３】
前記無機粒子としては、西独特許２５２９３２１号、英国特許７６０７７５号、同１２６０７７２号、米国特許１２０１９０５号、同２１９２２４１号、同３０５３６６２号、同３０６２６４９号、同３２５７２０６号、同３３２２５５５号、同３３５３９５８号、同３３７０９５１号、同３４１１９０７号、同３４３７４８４号、同３５２３０２２号、同３６１５５５４号、同３６３５７１４号、同３７６９０２０号、同４０２１２４５号、同４０２９５０４号の各明細書に記載されたものなどが挙げられる。
【０１０４】
前記有機粒子としては、例えば、デンプン、セルロースエステル（例、セルロースアセテートプロピオネート）、セルロースエーテル（例、エチルセルロース）、合成樹脂、などが挙げられる。
前記合成樹脂としては、水不溶性又は水難溶性の合成樹脂であることが好ましい。前記水不溶性又は水難溶性の合成樹脂としては、ポリ（メタ）アクリル酸エステル（例えば、ポリアルキル（メタ）アクリレート、ポリアルコキシアルキル（メタ）アクリレート、ポリグリシジル（メタ）アクリレート）、ポリ（メタ）アクリルアミド、ポリビニルエステル（例えば、ポリ酢酸ビニル）、ポリアクリロニトリル、ポリオレフィン（例えば、ポリエチレン）、ポリスチレン、ベンゾグアナミン樹脂、ホルムアルデヒド縮合ポリマー、エポキシ樹脂、ポリアミド、ポリカーボネート、フェノール樹脂、ポリビニルカルバゾール、ポリ塩化ビニリデンなどが挙げられる。
前記合成樹脂としては、これらのポリマーの繰返し単位を組合せたコポリマーであってもよい。前記コポリマーの場合、親水性の繰り返し単位が少量含まれていてもよい。前記親水性の繰り返し単位を形成するモノマーとしては、例えば、アクリル酸、メタクリル酸、α，β−不飽和ジカルボン酸、ヒドロキシアルキル（メタ）アクリレート、スルホアルキル（メタ）アクリレート、スチレンスルホン酸、などが挙げられる。
前記有機粒子としては、英国特許１０５５７１３号、米国特許１９３９２１３号、同２２２１８７３号、同２２６８６６２号、同２３２２０３７号、同２３７６００５号、同２３９１１８１号、同２７０１２４５号、同２９９２１０１号、同３０７９２５７号、同３２６２７８２号、同３４４３９４６号、同３５１６８３２号、同３５３９３４４号、同３５９１３７９号、同３７５４９２４号、同３７６７４４８号の各明細書、特開昭４９−１０６８２１号、同５７−１４８３５号の各公報に記載されたものが挙げられる。
前記固体粒子は、１種単独で使用してもよいし、２種以上を併用してもよい。前記固体粒子の平均粒径としては、１〜１００μｍが好ましく、４〜３０μｍがより好ましい。前記固体粒子の使用量としては、０．０１〜０．５ｇ／ｍ２が好ましく、０．０２〜０．３ｇ／ｍ２がより好ましい。
【０１０５】
前記滑り剤としては、種々の公知のものが挙げられ、高級アルキル硫酸ナトリウム、高級脂肪酸高級アルコールエステル、カーボワックス、高級アルキルリン酸エステル、シリコーン化合物、変性シリコーン、硬化性シリコーン、等が挙げられ、また、ポリオレフィンワックス、弗素系オイル、弗素系ワックス、カルナバワックス、マイクロクリスタリンワックス、シラン化合物などが挙げられる。
【０１０６】
前記滑り剤としては、例えば、米国特許２８８２１５７号、同３１２１０６０号、同３８５０６４０号、フランス特許２１８０４６５号、英国特許９５５０６１号、同１１４３１１８号、同１２６３７２２号、同１２７０５７８号、同１３２０５６４号、同１３２０７５７号、同２５８８７６５号、同２７３９８９１号、同３０１８１７８号、同３０４２５２２号、同３０８０３１７号、同３０８２０８７号、同３１２１０６０号、同３２２２１７８号、同３２９５９７９号、同３４８９５６７号、同３５１６８３２号、同３６５８５７３号、同３６７９４１１号、同３８７０５２１号の各明細書、特開昭４９−５０１７号、同５１−１４１６２３号、同５４−１５９２２１号、同５６−８１８４１号の各公報、及びリサーチ・ディスクロージャー（Ｒｅｓｅａｒｃｈ　Ｄｉｓｃｌｏｓｕｒｅ）　１３９６９号に記載されたものなどが挙げられる。
【０１０７】
前記滑り剤の使用量としては、５〜５００ｍｇ／ｍ２が好ましく、１０〜２００ｍｇ／ｍ２がより好ましい。
また定着部での定着部材へのオフセットを防止する目的でオイルを用いない、いわゆるオイルレス定着の場合、前記滑り剤の使用量としては、３０〜３０００ｍｇ／ｍ２が好ましく、１００〜１５００ｍｇ／ｍ２がより好ましい。
前記滑り剤の内、ワックス系のものは、有機溶剤に溶解しにくいため、水分散物を調製し熱可塑性樹脂溶液との分散液を調製し塗布するのが好ましい。この場合、ワックス系の滑り剤は前記熱可塑性樹脂中に微粒子の形で存在する。この場合、該滑り剤の使用量としては、５〜１００００ｍｇ／ｍ２が好ましく、５０〜５０００ｍｇ／ｍ２がより好ましい。
【０１０８】
前記バックコート層は、裏面出力適性付与、裏面出力画質改良、カールバランス改良、筆記性付与、インクジェット、その他のプリント適性付与、機器通過性改良等の目的で、前記支持体を挟んで前記受像層と反対側に設けられる。
前記電子写真用受像シートが、透過型である場合には前記バックコート層も透明であることが好ましく、反射型である場合には前記バック層は透明である必要は無く、何色であってもよく、裏面にも画像を形成する両面出力型である場合には前記バック層も白色であることが好ましい。なお、この場合の裏面における白色度及び分光反射率も、表面と同様に８５％以上であるのが好ましい。
前記バックコート層は、両面出力適性改良のため、その構成が受像層側と同様であってもよい。該バックコート層には、前述の各種の添加剤を用いることができ、特に前述のマット剤、滑り剤、帯電調整剤等を用いるのが好ましい。該バックコート層は、１層であってもよいし、２層以上であってもよい。
また、定着時のオフセット防止のため定着ローラ等に離型性オイルを用いている場合、裏面にオイル吸収性を持たせることが好ましい。
【０１０９】
前記密着改良層は、前記支持体と、前記受像層と、前記その他の層との密着を改良する目的で、適宜設けることができる。
前記密着改良層には、前述の各種の添加剤を用いることができ、特に前述の架橋剤を好適に用いることができる。
前記クッション層は、トナーの受容性を改良するため、適宜設けられる。
前記非透湿層は、出力前の保存状態、出力時及び出力後のプリント状態での環境湿度依存性を低減する目的で適宜設けられる。
【０１１０】
＜電子写真用受像シートにおけるその他の添加剤＞
本発明の電子写真用受像シートには、出力画像の安定性改良、受像層自身の安定性改良の目的で、各種の添加剤を用いることができる。
前記添加剤としては、種々の公知の酸化防止剤、老化防止剤、紫外線吸収剤、光安定剤、劣化防止剤、オゾン劣化防止剤、防腐剤、防黴剤、などが挙げられる。
【０１１１】
前記酸化防止剤としては、クロマン化合物、クマラン化合物、フェノール化合物（例、ヒンダードフェノール）、ハイドロキノン誘導体、ヒンダードアミン誘導体、スピロインダン化合物、などが挙げられる。前記酸化防止剤としては、特開昭６１−１５９６４４号公報に記載されたものも挙げられる。
【０１１２】
前記老化防止剤としては、「便覧　ゴム・プラスチック配合薬品　改訂第２版」（１９９３年、ラバーダイジェスト社）ｐ７６〜１２１に記載のものが挙げられる。
【０１１３】
前記紫外線吸収剤としては、ベンゾトリアゾール化合物（米国特許３５３３７９４号明細書記載）、４−チアゾリドン化合物（米国特許３３５２６８１号明細書記載）、ベンゾフェノン化合物（特開昭４６−２７８４号公報記載）、紫外線吸収ポリマー（特開昭６２−２６０１５２号公報記載）、などが挙げられる。
前記金属錯体としては、米国特許４２４１１５５号、同４２４５０１８号、同４２５４１９５号の各明細書、特開昭６１−８８２５６号、同６２−１７４７４１号、同６３−１９９２４８号、特開平１−７５５６８号、同１−７４２７２号の各公報に記載されたものが挙げられる。
前記紫外線吸収剤、光安定剤としては、「便覧　ゴム・プラスチック配合薬品改訂第２版」（１９９３年、ラバーダイジェスト社）ｐ１２２〜１３７に記載されたものが好適に挙げられる。
【０１１４】
本発明の電子写真用受像シートは、更に写真用添加剤として公知のものを添加することができる。
前記写真用添加剤としては、例えば、リサーチ・ディスクロージャー誌（以下ＲＤと略記）Ｎｏ．　１７６４３（１９７８年１２月）、同Ｎｏ．１８７１６（１９７９年１１月）及び同Ｎｏ．　３０７１０５（１９８９年１１月）に記載されており、その該当箇所をまとめると以下の通りである。
【０１１５】
2004101980.tif 000002
【０１１６】
＜電子写真用受像シートの諸物性＞
本発明の電子写真用受像シートにおいては、トナー画像形成面の白色度が高い方が好ましい。該白色度としては、ＣＩＥ　１９７６（Ｌ＊ａ＊ｂ＊）色空間においてＬ＊値が８０以上が好ましく、８５以上がより好ましく、９０以上が特に好ましい。また、白色の色味は、できるだけニュートラルであることが好ましい。前記白色の色味としては、Ｌ＊ａ＊ｂ＊空間において（ａ＊）２＋（ｂ＊）２の値が、５０以下が好ましく、１８以下がより好ましく、５以下が特に好ましい。
【０１１７】
前記電子写真用受像シートの白色度としては、ＪＩＳ　Ｐ　８１２３に規定される方法で測定した値が８５％以上が好ましく、４４０ｎｍ〜６４０ｎｍの波長域で分光反射率が８５％以上かつ同波長域の最大分光反射率と最低分光反射率との差が５％以内であるのが好ましく、４００ｎｍ〜７００ｎｍの波長域で分光反射率が８５％以上かつ同波長域の最大分光反射率と最低分光反射率の差が５％以内であるのがより好ましい。
【０１１８】
前記受像層及び前記その他の層は、１×１０６〜１×１０１５Ω／ｃｍ２の範囲（２５℃、６５％ＲＨの条件にて）の表面電気抵抗を有することが好ましい。
前記表面電気抵抗が、１×１０６Ω／ｃｍ２未満であると、前記受像層にトナーが転写される際のトナー量が充分でなく、得られるトナー画像の濃度が低くなり、一方、１×１０１５Ω／ｃｍ２を超えると、転写時に必要以上の電荷が発生しトナーが充分に転写されず、画像の濃度が低くなり、電子写真用受像シートの取扱い中に静電気を帯びて塵埃が付着し易く、また、複写時にミスフィード、重送、放電マーク、トナー転写ヌケなどが発生し易くなるので好ましくない。
【０１１９】
前記受像層が透明である場合、該受像層の最適表面電気抵抗は、１０１０〜１０１３Ω／ｃｍ２程度であり、５×１０１０〜５×１０１２Ω／ｃｍ２が好ましく、帯電防止剤はこれに応じて添加量が決定される。
前記支持体における前記受像層と反対側の表面の表面電気抵抗としては、通常、５×１０８〜３．２×１０１０Ω／ｃｍ２程度であり、１×１０９〜１×１０１０Ω／ｃｍ２が好ましい。前記表面電気抵抗の測定は、ＪＩＳ　Ｋ　６９１１に準拠し、サンプルを温度２０℃、湿度６５％の環境下に８時間以上調湿し、同じ環境下で、アドバンテスト（株）製Ｒ８３４０を使用し、印加電圧１００Ｖの条件で、通電して１分間経過した後に測定することで得られる。
【０１２０】
また、本発明の電子写真用受像シートは、トナー画像形成面の光沢度が高い方が好ましい。該光沢度としては、トナーが無い白色から最大濃度の黒色までの全領域において、４５％以上が好ましく、６０％以上がより好ましく、７５％以上がさらに好ましく、９０％以上が特に好ましい。ただし、前記光沢度の上限としては、１１０％以下が好ましく、１１０％を超えると金属光沢のようになり画質として好ましくない。
前記光沢度は、ＪＩＳ　Ｚ　８７４１に基づいて測定することができる。
【０１２１】
また、本発明の電子写真用受像シートは、トナー画像形成面が平滑度が高い方が好ましい。該平滑度としては、トナーが無い白色から最大濃度の黒色までの全領域において、算術平均粗さ（Ｒａ）は３μｍ以下が好ましく、１μｍ以下がより好ましく、０．５μｍ以下が特に好ましい。
前記算術平均粗さは、ＪＩＳ　Ｂ　０６０１、Ｂ　０６５１、Ｂ　０６５２に基づいて測定することができる。
【０１２２】
前記支持体が透明であり該支持体上に前記受像層等が設けられる透過型の電子写真用受像シートの場合、前記支持体上の各層も透明であることが好ましい。また、前記支持体が反射層であり該支持体上に前記受像層等が設けられる反射型の電子写真用受像シートの場合は、前記支持体上の各層は透明である必要はなく、むしろ白色であることが好ましい。
【０１２３】
前記電子写真用受像シートの不透明度としては、ＪＩＳ　Ｐ　８１３８に規定される方法で測定した値が、８５％以上が好ましく、９０％以上がより好ましい。
【０１２４】
本発明の電子写真用受像シートは、定着時に定着加熱部材と接着しないことが好ましい。そのため、定着部材との定着温度における１８０度剥離強さが、０．１Ｎ／２５ｍｍ以下が好ましく、０．０４１Ｎ／２５ｍｍ以下がより好ましい。前記１８０度剥離強さは、定着部材の表面素材を用い、ＪＩＳ　Ｋ６８８７に記載の方法に準拠して測定することができる。
【０１２５】
（電子写真用カラートナー）
本発明の電子写真用受像シートは、印刷又は複写の際に、トナー受像層にトナーを受容させて使用される。
前記トナーは、結着樹脂と着色剤とを少なくとも含有し、必要に応じて離型剤、その他の成分を含有する。
【０１２６】
−トナー　結着樹脂−
前記結着樹脂としては、スチレン、パラクロルスチレンなどのスチレン類；ビニルナフタレン、塩化ビニル、臭化ビニル、弗化ビニル、酢酸ビニル、プロピオン酸ビニル、ベンゾエ酸ビニル、酪酸ビニルなどのビニルエステル類；アクリル酸メチル、アクリル酸エチル、アクリル酸ｎ−ブチル、アクリル酸イソブチル、アクリル酸ドデシル、アクリル酸ｎ−オクチル、アクリル酸２−クロルエチル、アクリル酸フェニル、α−クロルアクリル酸メチル、メタクリル酸メチル、メタクリル酸エチル、メタクリル酸ブチルなどのメチレン脂肪族カルボン酸エステル類；アクリロニトリル、メタクリルロニトリル、アクリルアミドなどのビニルニトリル類；ビニルメチルエーテル、ビニルエチルエーテル、ビニルイソブチルエーテルなどのビニルエーテル類；Ｎ−ビニルピロール、Ｎ−ビニルカルバゾール、Ｎ−ビニルインドール、Ｎ−ビニルピロリドンなどのＮ−ビニル化合物類；メタクリル酸、アクリル酸、桂皮酸などのビニルカルボン酸類などビニル系モノマーの単独重合体やその共重合体、更には各種ポリエステル類を使用することができ、各種ワックス類を併用することも可能である。
これらの樹脂の中で、特に本発明のトナー受像層に用いたものと同一系統の樹脂を用いるのが好ましい。
【０１２７】
−トナー　着色剤−
前記着色剤としては、通常トナーに用いられているものを制限なく使用することができ、例えば、カーボンブラック、クロムイエロー、ハンザイエロー、ベンジジンイエロー、スレンイエロー、キノリンイエロー、パーメネントオレンジＧＴＲ、ピラゾロンオレンジ、バルカンオレンジ、ウオッチヤングレッド、パーマネントレッド、ブリリアンカーミン３Ｂ、ブリリアンカーミン６Ｂ、デイポンオイルレッド、ピラゾロンレッド、リソールレッド、ローダミンＢレーキ、レーキレッドＣ、ローズベンガル、アニリンブルー、ウルトラマリンブルー、カルコオイルブルー、メチレンブルークロライド、フタロシアニンブルー、フタロシアニングリーン、マラカイトグリーンオクサレレートなどの種々の顔料が挙げられる。また、アクリジン系、キサンテン系、アゾ系、ベンゾキノン系、アジン系、アントラキノン系、チオインジコ系、ジオキサジン系、チアジン系、アゾメチン系、インジコ系、チオインジコ系、フタロシアニン系、アニリンブラック系、ポリメチン系、トリフェニルメタン系、ジフェニルメタン系、チアジン系、チアゾール系、キサンテン系などの各種染料などが挙げられる。これら着色剤は１種単独で使用してもよいし、複数種類を併せて使用してもよい。
着色剤の含有量は、２〜８質量％の範囲が好ましい。着色剤の含有量が２質量％以上であれば着色力が弱くなることもなく、一方、８質量％以下であれば、透明性が損なわれることもないので好ましい。
【０１２８】
−トナー　離型剤−
前記離型剤としては、原理的には、公知のワックス全てが使用可能であるが、比較的低分子量の高結晶性ポリエチレンワックス、フィッシャートロプシュワックス、アミドワックス、ウレタン化合物など窒素を含有する極性ワックスなどが特に有効である。ポリエチレンワックスについては分子量が１０００以下のものが特に有効であり、３００〜１０００の範囲がより好ましい。
【０１２９】
前記ウレタン結合を有する化合物は、低分子量であっても極性基による凝集力の強さにより、固体状態を保ち、融点も分子量のわりには高く設定できるので好適である。分子量の好ましい範囲は３００〜１０００である。原料は、ジイソシアン酸化合物類とモノアルコール類との組み合わせ、モノイソシアン酸とモノアルコールとの組み合わせ、ジアルコール類とモノイソシアン酸との組み合わせ、トリアルコール類とモノイソシアン酸との組み合わせ、トリイソシアン酸化合物類とモノアルコール類との組み合わせなど、種々の組み合わせを選択することができが、高分子量化させないために、多官能基と単官能基の化合物を組み合わせることが好ましく、また等価の官能基量となるようにすることが重要である。
【０１３０】
具体的な、原料化合物のうちモノイソシアン酸化合物としては、例えば、イソシアン酸ドデシル、イソシアン酸フェニル及びその誘導体、イソシアン酸ナフチル、イソシアン酸ヘキシル、イソシアン酸ベンジル、イソシアン酸ブチル、イソシアン酸アリルなどが挙げられる。
ジイソシアン酸化合物としては、ジイソシアン酸トリレン、ジイソシアン酸４、４’ジフェニルメタン、ジイソシアン酸トルエン、ジイソシアン酸１、３−フェニレン、ジイソシアン酸ヘキサメチレン、ジイソシアン酸４−メチル−ｍ−フェニレン、ジイソシアン酸イソホロンなどが挙げられる。
モノアルコールとしては、メタノール、エタノール、プロパノール、ブタノール、ペンタノール、ヘキサノール、ヘプタノールなど極く一般的なアルコール類を使用することが可能である。
原料化合物のうちジアルコール類としては、エチレングリコール、ジエチレングリコール、トリエチレングリコール、トリメチレングリコールなど多数のグリコール類；トリアルコール類としては、トリメチロールプロパン、トリエチロールプロパン、トリメタノールエタンなどが使用可能であるが、必ずしもこの範囲に限定されない。
【０１３１】
これらのウレタン化合物類は、通常の離型剤のように、混練時に樹脂や着色剤とともに混合して、混練粉砕型トナーとしても使用できる。また、乳化重合凝集溶融法トナーに用いる場合には、水中にイオン性界面活性剤や高分子酸や高分子塩基などの高分子電解質とともに分散し、融点以上に加熱してホモジナイザーや圧力吐出型分散機で強い剪断をかけて微粒子化し、１μｍ以下の離型剤粒子分散液を調製し、樹脂粒子分散液、着色剤分散液などとともに用いることができる。
【０１３２】
−トナー　その他の成分−
また、前記トナーには、内添剤、帯電制御剤、無機微粒子等のその他の成分を配合することができる。内添剤としては、フェライト、マグネタイト、還元鉄、コバルト、ニッケル、マンガン等の金属、合金、又はこれら金属を含む化合物などの磁性体を使用することができる。
【０１３３】
前記帯電制御剤としては、４級アンモニウム塩化合物、ニグロシン系化合物、アルミや、鉄、クロムなどの錯体からなる染料、トリフェニルメタン系顔料など通常使用される種々の帯電制御剤を使用することができる。なお、凝集、溶融時の安定性に影響するイオン強度の制御や、廃水汚染を減少する観点から水に溶解しにくい材料が好ましい。
【０１３４】
前記無機微粒子としては、シリカ、アルミナ、チタニア、炭酸カルシウム、炭酸マグネシウム、リン酸三カルシウムなど、通常、トナー表面の外添剤を全て使用で、それらをイオン性界面活性剤や高分子酸、高分子塩基で分散して使用することが好ましい。
【０１３５】
更に、乳化重合、シード重合、顔料分散、樹脂粒子分散、離型剤分散、凝集、更には、それらの安定化などに界面活性剤を用いることができる。例えば、硫酸エステル塩系、スルホン酸塩系、リン酸エステル系、せっけん系等のアニオン界面活性剤、アミン塩型、４級アンモニウム塩型等のカチオン系界面活性剤、また、ポリエチレングリコール系、アルキルフェノールエチレンオキサイド付加物系、多価アルコール系等の非イオン性界面活性剤を併用することも効果的である。その際の分散手段としては、回転せん断型ホモジナイザーやメデイアを有するボールミル、サンドミル、ダイノミルなどの一般的なものが使用可能である。
【０１３６】
なお、前記トナーには、必要に応じて更に外添剤を添加してもよい。前記外添剤としては、無機粉末及び有機粒子等が挙げられる。前記無機粒子としては、ＳｉＯ２、ＴｉＯ２、Ａｌ２Ｏ３、ＣｕＯ、ＺｎＯ、ＳｎＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等を例示することができる。また、前記有機粒子としては、脂肪酸又はその誘導体や、これ等の金属塩等の粉末、フッ素系樹脂、ポリエチレン樹脂、アクリル樹脂等の樹脂粉末を用いることができる。これらの粉末の平均粒径は、例えば、０．０１〜５μｍ、好ましくは、０．１〜２μｍであることが適当である。
【０１３７】
前記トナーの製造方法は、特に制限されないが、（ｉ）樹脂粒子を分散させてなる分散液中で凝集粒子を形成し凝集粒子分散液を調製する工程、（ｉｉ）前記凝集粒子分散液中に、微粒子を分散させてなる微粒子分散液を添加混合して前記凝集粒子に前記微粒子を付着させて付着粒子を形成する工程、及び（ｉｉｉ）前記付着粒子を加熱し融合してトナー粒子を形成する工程、とを含むトナーの製造方法により製造することが好ましい。
【０１３８】
−トナー物性等−
前記トナーの体積平均粒子径は０．５μｍ以上１０μｍ以下が好ましい。
前記トナーの体積平均粒子径が小さすぎると、トナーのハンドリング（補給性、クリーニング性、流動性等）に悪影響が生じる場合があり、また、粒子生産性が低下する場合がある。一方、トナーの体積平均粒子径が大すぎると、粒状性、転写性に起因する画質、解像度に悪影響を与える場合がある。
また、前記トナーは、前記トナーの体積平均粒子径範囲を満たし、かつ体積平均粒度分布指数（ＧＳＤｖ）が１．３以下であることが好ましい。
前記体積平均粒度分布指数（ＧＳＤｖ）と数平均粒度分布指数（ＧＳＤｎ）との比（ＧＳＤｖ／ＧＳＤｎ）は少なくとも０．９５が好ましい。
また、本発明のトナーは、前記トナーの体積平均粒子径範囲を満たし、かつ下記式で表される形状係数の平均値が１．００〜１．５０が好ましい。
形状係数＝〔π×（２×Ｌ）２〕／（４×Ｓ）
（但し、Ｌはトナー粒子の最大長、Ｓはトナー粒子の投影面積を示す。）
トナーが上記条件を満たす場合には、画質、特に、粒状性、解像度に効果があり、また、転写に伴う抜けやブラーが生じにくく、平均粒径が小さくなくてもハンドリング性に悪影響が出にくくなる。
【０１３９】
なお、トナー自体の１５０℃における貯蔵弾性率Ｇ’（角周波数１０ｒａｄ／ｓｅｃで測定）は、１０〜２００Ｐａであることが、定着工程での画質向上とオフセット性の防止の面から適当である。
【０１４０】
（画像形成方法）
本発明の電子写真用受像シートへ画像を形成する方法としては、特に制限はなく、通常の電子写真法に従って行うことができる。
例えば、第１の態様として、本発明の前記電子写真用受像シートに、トナー画像を形成した後、前記電子写真用受像シートの該画像形成面を、定着ベルト及びローラにより、加熱及び加圧し、冷却した後、前記定着ベルトから剥離する方法が挙げられる。
また、第２の態様として、本発明の前記電子写真用受像シートに、トナー画像を形成し、熱ローラにより定着した後、更に、前記電子写真用受像シートの該画像形成面を、定着ベルト及びローラにより、加熱及び加圧し、冷却した後、前記定着ベルトから剥離する方法が挙げられる。
なお、転写の方法としては、通常の電子写真方法で使用される方法、例えば、現像ローラ上に形成したトナー画像を直接受像材料に転写する直接転写方式、或いは中間転写ベルト等に一次転写した後、受像材料に転写する中間転写ベルト方式がある。環境安定性及び高画質化の面から、中間転写ベルト方式が好ましくは使用される。
【０１４１】
前記画像形成方法においては、定着ベルトを有する電子写真装置を使用して、電子写真用受像シート上に転写されたトナーが該電子写真用受像シートに定着される。ベルト定着方式としては、例えば、特開平１１−３５２８１９号公報に記載のオイルレスタイプのベルト定着方法、特開平１１−２３１６７１号公報及び特開平５−３４１６６６号公報に記載の二次転写と定着を同時に達成する方法等が知られている。本発明でいう定着ベルトを有する電子写真装置は、例えば、少なくとも、トナーを溶融し、加圧し得る加熱加圧部と、トナーの付着した受像材料をトナー受像層と接する状態で搬送することができる定着ベルトと、任意に、加熱した受像材料を定着ベルトに付着させたままの状態で冷却できる冷却部とを有するベルト方式のトナー定着部を有する電子写真装置が挙げられる。このような定着ベルトを有する電子写真装置にトナー受像層を有する電子写真用受像材料を使用することにより、トナー受像層に付着したトナーが、受像材料に広がることなく細密に定着されると共に、定着ベルトに密着した状態で溶融トナーが冷却・固化するので、トナー受像層にトナーが完全に埋め込まれた状態でトナー受像層に受容される。従って、画像段差がなく、光沢のある平滑なトナー画像を得ることができる。
【０１４２】
本発明で形成される電子写真用受像シートは、特にオイルレス方式のベルト定着方式による画像形成方法に好適であり、これにより、オフセットが大幅に改善される。但し、それ以外の各種の画像形成法に対しても、同様に使用することができる。
例えば、本発明の電子写真用受像シートを使用することにより、フルカラー画像を、画質の改善及びひび割れの防止を図りながら、好適に形成することができる。カラー画像の形成は、フルカラー画像を形成し得る電子写真装置を用いて行うことができる。通常の電子写真装置は、受像紙搬送部と、潜像形成部と、潜像形成部に近接して配設されている現像部とがあり、機種によっては、装置本体の中央に潜像形成部と受像紙搬送部に近接してトナー像中間転写部を有している。
【０１４３】
更に、画質の向上を図るための方法として、静電転写又はバイアスローラ転写に代わって、或いは併用して、粘着転写又は熱支援型の転写方式が知られている。例えば、特開昭６３−１１３５７６号公報、特開平５−３４１６６６号公報にはその具体的な構造が記載されている。特に熱支援型転写方式の中間転写ベルトを用いる方法が好ましい。該中間ベルトとしては、例えば、電鋳ニッケルで形成された無端状ベルトが用いられる。また、電子写真用受像シートへのトナー転写後又は転写後半の中間ベルトには冷却装置を設けることが好ましい。該冷却装置により、トナー（トナー画像）は、それに使用されるバインダー樹脂の軟化温度又はトナーのガラス転移温度＋１０℃以下に冷却され、効率よく電子写真用受像シートに転写され、中間ベルトからの剥離が可能となる。
【０１４４】
定着は、最終画像の光沢や平滑性を左右する重要な工程である。定着方式は、加熱加圧ローラによる定着、ベルトを用いたベルト定着などが知られているが、上記光沢、平滑性等の画像品質の点からはベルト定着方式の方が好ましい。ベルト定着方式については、例えば、特開平１１−３５２８１９号公報に記載のオイルレスタイプのベルト定着方法、特開平１１−２３１６７１号公報、特開平５−３４１６６６号公報に記載の二次転写と定着を同時に達成する方法等が知られている。また、定着ベルトと定着ローラによる加圧及び加熱の前に、熱ローラによる一次定着を行ってもよい。
【０１４５】
前記定着ベルトの表面は、トナーの剥離性又はトナー成分のオフセットを防止するためにシリコーン系又はフッ素系或いはその併用系の表面処理が施されていてもよい。また、定着の後半にはベルトの冷却装置を備え、電子写真用受像シートの剥離を良好にすることが好ましい。冷却温度は、トナーバインダー樹脂及び／又は電子写真用受像シートのトナー受像層のポリマーの軟化点以下、或いはガラス転移点＋１０℃以下にすることが好ましい。一方、定着初期には、電子写真用受像シートのトナー受像層又はトナーが十分に軟化する温度まで昇温する必要がある。具体的には冷却温度は７０℃以下、３０℃以上が実用上好ましく、定着初期においては１８０℃以下、１００℃以上が好ましい。
【０１４６】
以下、典型的な定着ベルトを有する画像形成装置の一例を示す図１に基づいて具体的に説明する。なお、本発明の態様は、図１に示される態様に限定されるものではない。
まず、画像形成装置（図示せず）でトナー（１２）が電子写真用受像シート（１）に転写される。トナー（１２）が付着した受像シート（１）は、搬送設備（図示せず）でＡ点に運ばれ、加熱ローラ（１４）と加圧ローラ（１５）の間を通過し、電子写真用受像シート（１）のトナー受像層或いはトナー（１２）が十分に軟化する温度（定着温度）及び圧力で加熱及び加圧される。
【０１４７】
ここで、定着温度とは、Ａ点における加熱ローラ（１４）と加圧ローラ（１５）とニップ部の位置で測定したトナー受像層表面の温度を意味し、例えば、８０〜１９０℃、より好ましくは、１００〜１７０℃である。また、圧力は、加熱ローラ（１４）と加圧ローラ（１５）とニップ部で測定したトナー受像層表面の圧力を意味し、例えば１〜１０ｋｇ／ｃｍ２、より好ましくは、２〜７ｋｇ／ｃｍ２である。このように加熱及び加圧され、後に電子写真用受像シート（１）が、定着ベルト（１３）により冷却装置（１６）に運ばれる間に、トナー受像層内に離散的に存在していた離型剤（図示せず）が十分に加熱されて溶融し、トナー受像層表面に移動する。移動してきた離型剤は、トナー受像層表面に離型剤の層（膜）を形成する。その後、電子写真用受像シート（１）は、定着ベルト（１３）により冷却装置（１６）に運ばれて、例えば、トナー受像層のポリマー及び／又はトナーに使用されるバインダー樹脂の軟化点以下又はガラス転移点＋１０℃以下の温度、好ましくは２０〜８０℃、より好ましくは室温（２５℃）に冷却される。これにより、トナー受像層表面に形成された離型剤の層（膜）が冷却・固化しトナー受像層内離型剤の変剤による離型剤層を形成する。
冷却された電子写真用受像シート（１）は、更に定着ベルト（１３）によりＢ点に運ばれ、定着ベルト（１３）は、テンションローラ（１７）上を移動する。従って、Ｂ点にて電子写真用受像シート（１）と定着ベルト（１３）が剥離する。なお、電子写真用受像シートが自身の剛性（腰の強さ）でベルトから剥離するようにテンションロールの径を小さく設定することが好ましい。
【０１４８】
ここで、前記画像形成装置に使用される定着ベルトとしては、例えば、ポリイミド、電鋳ニッケル及びアルミニウム等を基材として形成された無端状ベルトであることが適当である。
前記定着ベルトの表面には、シリコーンゴム、フッ素ゴム、シリコーン樹脂、フッ素樹脂からなる群より選択される少なくとも１種以上からなる薄膜が形成されることが好ましい。これらの中でも、定着ベルトの表面に均一な厚さのフルオロカーボンシロキサンゴム製の層を設ける態様、前記定着ベルトの表面に均一な厚さのシリコーンゴム製の層を有し、かつ該シリコーンゴム層の表面にフルオロカーボンシロキサンゴム製の層を設ける態様が好ましい。
【０１４９】
前記フルオロカーボンシロキサンゴムとしては、主鎖にパーフルオロアルキルエーテル基及び／又はパーフルオロアルキル基を有するものが好ましい。
このようなフルオロカーボンシロキサンゴムとしては、（Ａ）下記一般式（１）のフルオロカーボンシロキサンを主成分とし、脂肪族不飽和基を有するフルオロカーボンポリマー、（Ｂ）１分子中に２個以上の≡ＳｉＨ基を含有し、上記フルオロカーボンシロキサンゴム組成物中の脂肪族不飽和基量に対して上記≡ＳｉＨ基の含有量が１〜４倍モル量であるオルガノポリシロキサン及び／又はフルオロカーボンシロキサン、（Ｃ）充填剤、（Ｄ）有効量の触媒を含有するフルオロカーボンシロキサンゴム組成物の硬化物が好適に用いられる。
【０１５０】
前記（Ａ）成分のフルオロカーボンポリマーは、下記一般式（１）で示される繰り返し単位を有するフルオロカーボンシロキサンを主成分とし、脂肪族不飽和基を有するものである。
【０１５１】
【化１】
2004101980.tif 000003
【０１５２】
ここで、上記式（１）において、Ｒ１０は非置換又は置換の好ましくは炭素数１〜８の一価炭化水素基であり、好ましくは炭素数１〜８のアルキル基又は炭素数２〜３のアルケニル基であり、特にメチル基であることが好ましい。ａ，ｅはそれぞれ０又は１、ｂ，ｄはそれぞれ１〜４の整数、ｃは０〜８の整数である。また、ｘは１以上の整数、好ましくは１０〜３０である。
【０１５３】
このような（Ａ）成分としては、下記式（２）で示すものを挙げることができる。
【０１５４】
【化２】
2004101980.tif 000004
【０１５５】
（Ｂ）成分において、≡ＳｉＨ基を有するオルガノポリシロキサンとしては、ケイ素原子に結合した水素原子を分子中に少なくとも２個有するオルガノハイドロジェンポリシロキサンを挙げることができる。
【０１５６】
また、本発明で用いるフルオロカーボンシロキサンゴム組成物においては、（Ａ）成分のフルオロカーボンポリマーが脂肪族不飽和基を有するものであるときには、硬化剤として上述したオルガノハイドロジェンポリシロキサンを使用することができる。即ち、この場合には、フルオロカーボンシロキサン中の脂肪族不飽和基と、オルガノハイドロジェンポリシロキサン中のケイ素原子に結合した水素原子との間で生ずる付加反応によって硬化物が形成されるものである。
【０１５７】
このようなオルガノハイドロジェンポリシロキサンとしては、付加硬化型のシリコーンゴム組成物に使用される種々のオルガノハイドロジェンポリシロキサンを使用することができる。
【０１５８】
上述したオルガノハイドロジェンポリシロキサンは、一般にその≡ＳｉＨ基の数が、（Ａ）成分のフルオロカーボンシロキサン中の脂肪族不飽和炭化水素基１個に対して、少なくとも１個、特に１〜５個となるような割合で配合することが好適である。
【０１５９】
また、≡ＳｉＨ基を有するフルオロカーボンとしては、上記式（１）の単位又は式（１）においてＲ１０がジアルキルハイドロジェンシロキシ基であり、かつ末端がジアルキルハイドロジェンシロキシ基又はシリル基等のＳｉＨ基であるものが好ましく、下記式（３）で示すものを挙げることができる。
【０１６０】
【化３】
2004101980.tif 000005
【０１６１】
（Ｃ）成分の充填剤としては、一般的なシリコーンゴム組成物に使用されている種々の充填剤を用いることができる。例えば、煙霧質シリカ、沈降性シリカ、カーボン粉末、二酸化チタン、酸化アルミニウム、石英粉末、タルク、セリサイト及びベントナイト等の補強性充填剤、アスベスト、ガラス繊維、有機繊維等の繊維質充填剤などを例示することができる。
【０１６２】
（Ｄ）成分の触媒としては、付加反応用触媒として公知とされている塩化白金酸、アルコール変性塩化白金酸、塩化白金酸とオレフィンとの錯体、白金黒又はパラジウムをアルミナ、シリカ、カーボンなどの担体に担持したもの、ロジウムとオレフィンとの錯体、クロロトリス（トリフェニルフォスフィン）ロジウム（ウィルキンソン触媒）、ロジウム（ＩＩＩ）アセチルアセトネートなどのような周期律表第ＶＩＩＩ族元素又はその化合物が例示されるが、これらの錯体はアルコール系、エーテル系、炭化水素などの溶剤に溶解して用いることが好ましい。
【０１６３】
本発明で用いるフルオロカーボンシロキサンゴム組成物においては、耐溶剤性を向上させるという本発明の目的を損なわない範囲において、種々の配合剤を添加することができる。例えば、ジフェニルシランジオール、低重合度の分子鎖末端水酸基封鎖ジメチルポリシロキサン、ヘキサメチルジシラザン等の分散剤、酸化第一鉄、酸化第二鉄、酸化セリウム、オクチル酸鉄等の耐熱性向上剤、顔料等の着色剤等を必要に応じて配合することができる。
【０１６４】
前記本発明の定着用ベルトは、耐熱性樹脂製又は金属製のベルト本体の表面を上記フルオロカーボンシロキサンゴム組成物で被覆し、加熱硬化することによって得られるが、必要に応じて更に、ｍ−キシレンヘキサフロライド、ベンゾトリフロライド等の溶剤で希釈して塗工液とし、スプレーコート、ディップコート及びナイフコート等の一般的なコーティング法によって塗布することができる。また、加熱硬化の温度、時間は適宜選定することができ、通常温度１００〜５００℃、時間５秒〜５時間の範囲でベルト本体の種類及び製造方法などに応じて選択される。
【０１６５】
前記定着ベルトの表面に形成するフルオロカーボンシロキサンゴム層の厚さは特に限定されるものではないが、トナーの剥離性或いはトナー成分のオフセットを防止して画像の良好な定着性を得るために２０〜５００μｍ、特に４０〜２００μｍが好ましい。
【０１６６】
本発明の電子写真用受像シートに画像を形成する方法は、定着ベルトを使用した電子写真方法であれば、上記、特に図１に示した方法に制限されるものではない。通常の電子写真法であれば、いずれも適用することができる。
例えば、本発明の電子写真用受像シートには、カラー画像を好ましく形成することができる。カラー画像の形成は、フルカラー画像を形成し得る電子写真装置を用いて行うことができる。通常の電子写真装置は、受像シート搬送部と、潜像形成部と、潜像形成部に近接して配設されている現像部とがあり、機種によっては、装置本体の中央に潜像形成部と受像シート搬送部に近接してトナー像中間転写部を有している。
【０１６７】
更に、画質の向上を図るための方法として、静電転写或いはバイアスローラ転写に代わって、或いは併用して、粘着転写又は熱支援型の転写方式が知られている。例えば、特開昭６３−１１３５７６号公報及び特開平５−３４１６６６号公報にはその具体的な構造が記載されている。特に熱支援型転写方式の中間転写ベルトを用いた方法は、小粒径のトナーを使用する場合には好ましい。
【０１６８】
本発明の画像形成方法によれば、定着オイルのないオイルレス機を使用しても、受像シート及びトナーの剥離性、或いは受像シート及びトナー成分のオフセットを防止でき、安定した給紙を実現できると共に、これまでにない良好な光沢性を有し、写真感覚に富む、良好な画像を実現できる。
【０１６９】
【実施例】
以下、本発明の実施例について説明するが、本発明はこれらの実施例に何ら限定されるものではない。
なお、以下の実施例及び比較例において、「％」及び「部」は、それぞれ「質量％」及び「質量部」を表す。
【０１７０】
（実施例１）
＜支持体の作製＞
支持体として、坪量１６０ｇの上質紙の受像層側の面にポリエチレンを１３μｍ、バックコート層側の面に１５μｍの厚みになるようにラミネートを施し、該ポリエチレン層をコロナ放電処理した後、ワイヤーコーターを用いて両面共に、下記組成の下塗層用組成物を、乾燥後の塗布質量が約０．１ｇ／ｍ２になるように塗布し乾燥させた。
【０１７１】
−下塗層用組成物の組成−
・ゼラチン：５ｇ
・水：１０００ｇ
【０１７２】
＜受像層の作製＞
−コア／シェル型アクリル系エマルションＡ−１の調製−
シード法により、以下のようにして、コア／シェル型アクリル系エマルションＡ−１（コアの数平均分子量：Ｍｎ（ｃ）＝１１００００、シェルの数平均分子量：Ｍｎ（ｓ）＝６７００、コアのガラス転移点：Ｔｇ（ｃ）＝−５９℃、シェルのガラス転移点：Ｔｇ（ｓ）＝５２℃、コア／シェルの含有比（質量比；コア／シェル）＝５０／５０、コア／シェル型アクリル系エマルションの平均粒径（数平均粒径（Ｄ５０）＝０．０８μｍ）を調製した（固形分含量：３０質量％）。
即ち、シードポリマーとして、アクリル酸２−エチルヘキシル（ＥＨＡ）と、メタクリル酸メチル（ＭＭＡ）とを、質量比で９５対５の割合で共重合化して得られた共重合体（数平均分子量（Ｍｎ）＝１１０００）（平均粒径＝０．０６μｍ）を含有するエマルションに、メタクリル酸メチル（ＭＭＡ）、アクリル酸ブチル（ＢＡ）及びメタクリル酸（ＭＡＡ）を、質量比で６７対２３対１０の割合で添加し、重合開始剤として、過硫酸アンモニウムを配合し、６０℃で重合を開始させ、コア／シェル型アクリル系エマルションＡ−１を調製した。
【０１７３】
次に、前記支持体上に、下記組成の受像層用組成物を、ワイヤーコーターにて乾燥後の塗布厚みが１０μｍになるように塗布し、乾燥させて受像層を作製した。
【０１７４】
−−受像層用組成物の組成−−
・コア／シェル型アクリル系エマルションＡ−１：５００ｇ
・水溶性アクリルワニスＢ−１（星光化学工業（株）製（固形分含量＝３０％）、数平均分子量（Ｍｎ）＝１００００、ガラス転移点：６０℃、流動開始温度：９０℃）：５００ｇ
・水分散ワックス（中京油脂セロゾール５２４）：４５ｇ
・イオン交換水：５００ｇ
【０１７５】
＜バックコート層の作製＞
更に、上記受像層と反対側の面に、下記組成のバックコート層用組成物を、バーコーターにて、乾燥膜質量が４．５ｇ／ｍ２になるように塗布し、バックコート層を作製して電子写真用受像シートを作製し、Ａ４に裁断した。得られた電子写真用受像シートの受像層におけるコア／シェル型アクリル系エマルション及び水溶性アクリルワニスの含有比（質量部基準）及び受像層の膜厚を表３に示す。
【０１７６】
−バックコート層用組成物の組成−
・ポリエステル樹脂（バイロナールＭＤ−１２００　東洋紡社製）：９０ｇ
・マット剤（エポスターＬ１５　日本触媒社製）：５０ｇ
・水：１００００ｇ
【０１７７】
＜耐接着性の評価＞
所定環境（４０℃、８０％ＲＨ）に２４時間調整した後、Ａ４に裁断した各電子写真用受像シートサンプルにおける受像面を対向させて重ね合わせ、３．５ｃｍ□において５００ｇの荷重を加え、同一環境下で７日間設置した後、サンプルを引き離した際の状態を、下記評価基準により評価した。結果を表３に示す。本発明では、下記評価基準において○以上が実用上好ましいレベルである。
【０１７８】
−評価基準−
・引き離した際の剥離音、接着跡共に無し・・・・・・・◎
・引き離した際、軽微な剥離音や接着跡がある・・・・・○
・引き離した際、接着跡が１／４未満残る・・・・・・・△
・引き離した際、接着跡が１／４以上１／２未満残る・・△△
・引き離した際、接着跡が１／２以上残る・・・・・・・×
【０１７９】
＜ひび割れの評価＞
得られた電子写真用受像シートに対し、図１に概略的に示した定着ベルトを設けた画像形成装置（カラーレーザープリンターＣ−２２００（富士ゼロックス（株）製））を用い、黒色の最大濃度で均一１０ｃｍの画像を絵出しし、所定環境（１０℃、１５％ＲＨ）に一日間放置した。その後、１、２、３、４及び５ｃｍφの丸棒を各々用意し、画像面が外側になるように大径の棒から順次小径の棒に巻き付け、ヒビ割れが発生しなかった最小径を記録した。結果を表３に示す。本発明では、２φｃｍ以下が実用上好ましいレベルである。
【０１８０】
＜画質の評価＞
得られた電子写真用受像シートに対し、前記カラーレーザープリンターを用い、Ｂ／Ｗ条件で６段階（０，２０，４０，６０，８０，及び１００％）の濃度で１０ｃｍ□絵出しし、この６段階部分を、ＪＩＳ　Ｚ　８７４１，デジタル変角光沢度計（スガ試験機社製、ＵＧＶ−５Ｄ）により、４５度測定で測定してその最小値を記録した。結果を表３に示す。本発明では、７５％以上が実用上好ましいレベルである。
【０１８１】
＜高湿度条件での耐オフセット性（定着性）の評価＞
得られた電子写真用受像シートを、前記カラーレーザープリンダーをオイルレス定着方式で用い、３０℃８０％ＲＨ環境において定着部を正常に通過し、かつ、画像面に貝殻状のムラが無いことを確認し、下記評価基準により評価した。結果を表３に示す。本発明では、下記評価基準において「○」が実用上好ましいレベルである。
【０１８２】
−評価基準−
・画像面に貝殻状のムラが無い・・・・・・・・・○
・画像面に貝殻状のムラが弱く発生している・・・△
・画像面に貝殻状のムラが強く発生している・・・×
【０１８３】
（実施例２）
実施例１の「受像層の作製」における「コア／シェル型アクリル系エマルションの調製」において条件を変え、表１に示す物性のコア／シェル型アクリル系エマルションＡ−２を調製したほかは、実施例１と同様にして電子写真用受像シートを作製し、実施例１と同様にして各評価を行った。結果を表３に示す。
【０１８４】
（実施例３）
実施例１の「受像層の作製」における「コア／シェル型アクリル系エマルションの調製」において条件を変え、表１に示す物性のコア／シェル型アクリル系エマルションＡ−３を調製したほかは、実施例１と同様にして電子写真用受像シートを作製し、実施例１と同様にして各評価を行った。結果を表３に示す。
【０１８５】
（実施例４）
実施例１の「受像層の作製」における「コア／シェル型アクリル系エマルションの調製」において条件を変え、表１に示す物性のコア／シェル型アクリル系エマルションＡ−４を調製したほかは、実施例１と同様にして電子写真用受像シートを作製し、実施例１と同様にして各評価を行った。結果を表３に示す。
【０１８６】
（実施例５）
実施例１の「受像層の作製」における「コア／シェル型アクリル系エマルションの調製」において条件を変え、表１に示す物性のコア／シェル型アクリル系エマルションＡ−５を調製したほかは、実施例１と同様にして電子写真用受像シートを作製し、実施例１と同様にして各評価を行った。結果を表３に示す。
【０１８７】
（実施例６）
実施例１の「受像層の作製」における「コア／シェル型アクリル系エマルションの調製」において条件を変え、表１に示す物性のコア／シェル型アクリル系エマルションＡ−６を調製したほかは、実施例１と同様にして電子写真用受像シートを作製し、実施例１と同様にして各評価を行った。結果を表３に示す。
【０１８８】
（実施例７）
実施例１の「受像層の作製」における「コア／シェル型アクリル系エマルションの調製」において条件を変え、表１に示す物性のコア／シェル型アクリル系エマルションＡ−７を調製したほかは、実施例１と同様にして電子写真用受像シートを作製し、実施例１と同様にして各評価を行った。結果を表３に示す。
【０１８９】
（実施例８）
実施例１の「受像層の作製」における「コア／シェル型アクリル系エマルションの調製」において条件を変え、表１に示す物性のコア／シェル型アクリル系エマルションＡ−８を調製したほかは、実施例１と同様にして電子写真用受像シートを作製し、実施例１と同様にして各評価を行った。結果を表３に示す。
【０１９０】
（実施例９）
実施例１の「受像層の作製」における「コア／シェル型アクリル系エマルションの調製」において条件を変え、表１に示す物性のコア／シェル型アクリル系エマルションＡ−９を調製したほかは、実施例１と同様にして電子写真用受像シートを作製し、実施例１と同様にして各評価を行った。結果を表３に示す。
【０１９１】
（実施例１０）
実施例１の「受像層の作製」における「コア／シェル型アクリル系エマルションの調製」において条件を変え、表１に示す物性のコア／シェル型アクリル系エマルションＡ−１０を調製したほかは、実施例１と同様にして電子写真用受像シートを作製し、実施例１と同様にして各評価を行った。結果を表３に示す。
【０１９２】
（実施例１１）
実施例１の「受像層の作製」における「コア／シェル型アクリル系エマルションの調製」において条件を変え、表１に示す物性のコア／シェル型アクリル系エマルションＡ−１１を調製したほかは、実施例１と同様にして電子写真用受像シートを作製し、実施例１と同様にして各評価を行った。結果を表３に示す。
【０１９３】
（実施例１２）
実施例１の「受像層の作製」における「コア／シェル型アクリル系エマルションの調製」において条件を変え、表１に示す物性のコア／シェル型アクリル系エマルションＡ−１２を調製したほかは、実施例１と同様にして電子写真用受像シートを作製し、実施例１と同様にして各評価を行った。結果を表３に示す。
【０１９４】
（実施例１３）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１３に代えたほかは、実施例１と同様にして電子写真用受像シートを作製し、実施例１と同様にして各評価を行った。結果を表３に示す。
【０１９５】
（実施例１４）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１４に代えたほかは、実施例１と同様にして電子写真用受像シートを作製し、実施例１と同様にして各評価を行った。結果を表３に示す。
【０１９６】
（実施例１５）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１５に代えたほかは、実施例１と同様にして電子写真用受像シートを作製し、実施例１と同様にして各評価を行った。結果を表３に示す。
【０１９７】
（実施例１６）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１６に代えたほかは、実施例１と同様にして電子写真用受像シートを作製し、実施例１と同様にして各評価を行った。結果を表３に示す。
【０１９８】
（実施例１７）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１７に代えたほかは、実施例１と同様にして電子写真用受像シートを作製し、実施例１と同様にして各評価を行った。結果を表３に示す。
【０１９９】
（実施例１８）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１８に代えたほかは、実施例１と同様にして電子写真用受像シートを作製し、実施例１と同様にして各評価を行った。結果を表３に示す。
【０２００】
（実施例１９）
実施例１において、使用した水溶性アクリルワニス（星光化学工業（株）製（固形分含量：３０質量％）、数平均分子量（Ｍｎ）＝１００００、ガラス転移点：６０℃、流動開始温度：９０℃）Ｂ−１を、表２に示す物性の水溶性アクリルワニスＢ−１９に代えたほかは、実施例１と同様にして電子写真用受像シートを作製し、実施例１と同様にして各評価を行った。結果を表３に示す。
【０２０１】
（実施例２０）
実施例１の受像層用組成物の組成において、コア／シェル型アクリル系エマルションＡ−１の配合量を３００ｇ、水溶性アクリルワニスＢ−１の配合量を７００ｇに代えたほかは、実施例１と同様にして電子写真用受像シートを作製し、実施例１と同様にして各評価を行った。結果を表３に示す。
【０２０２】
（比較例１）
実施例１において、コア／シェル型アクリル系エマルションＡ−１を用いなかったほかは、実施例１と同様にして電子写真用受像シートを作製し、実施例１と同様にして各評価を行った。結果を表３に示す。
【０２０３】
（比較例２）
実施例１において、水溶性アクリルワニスＢ−１を用いなかったほかは、実施例と同様にして電子写真用受像シートを作製し、実施例１と同様にして各評価を行った。結果を表３に示す。
【０２０４】
【表１】
2004101980.tif 000006
【０２０５】
【表２】
2004101980.tif 000007
【０２０６】
【表３】
2004101980.tif 000008
【０２０７】
【発明の効果】
本発明によれば、耐オフセット性に優れ、高湿度条件でも耐接着性が高く、ひび割れが抑制され、画質に優れた画像を好適に形成可能な電子写真用受像シートを提供することができる。
【図面の簡単な説明】
【図１】定着ベルト方式の電子写真装置の一例を示す概略図である。
【符号の説明】
１　　電子写真用受像シート
１２　　トナー
１３　　定着ベルト
１４　　加熱ローラ
１５　　加圧ローラ
１６　　冷却装置
１７　　テンションローラ
【図１】
2004101980.tif 000009